(57)【要約】      （修正有）【課題】ランダム性が高いオレフィン共重合体を高い重合活性で得ることができるオレフィン共重合用触媒およびオレフィン共重合体の製造方法。【解決手段】下記の成分（Ａ）、（Ｂ）および（Ｃ）を接触させて得られるオレフィン共重合用触媒および該オレフィン共重合用触媒を用いるオレフィン共重合体の製造方法。（Ａ）Ｓｉ−Ｏ結合を有する有機ケイ素化合物（ｉ）の存在下に、下式［Ｉ］で表されるチタン化合物（ｉｉ）を、有機マグネシウム化合物（ｉｉｉ）で還元することによって得られる３価のチタン原子を含有する固体生成物を得た後、ハロゲン化化合物（ｉｖ）で処理することによって得られる固体触媒成分2008144009.tif 000012（Ｂ）有機アルミニウム化合物および／または有機アルミニウムオキシ化合物（Ｃ）ジアルコキシベンゼン化合物【選択図】なし【特許請求の範囲】
【請求項１】
下記の成分（Ａ）、（Ｂ）および（Ｃ）を接触させて得られるオレフィン共重合用触媒。
（Ａ）Ｓｉ−Ｏ結合を有する有機ケイ素化合物（ｉ）の存在下に、下式［Ｉ］で表されるチタン化合物（ｉｉ）を、有機マグネシウム化合物（ｉｉｉ）で還元することによって得られる３価のチタン原子を含有する固体生成物を得た後、ハロゲン化化合物（ｉｖ）で処理することによって得られる固体触媒成分
2008144009.tif 000009
（ただし、上式［Ｉ］において、ａは１〜２０の数を表し、Ｒ1は炭素原子数１〜２０のヒドロカルビル基を表す。Ｘ1はハロゲン原子または炭素原子数１〜２０のヒドロカルビルオキシ基を表し、Ｘ1は互いに同じであっても異なっていてもよい。）
（Ｂ）有機アルミニウム化合物および／または有機アルミニウムオキシ化合物
2008144009.tif 000010
（Ｃ）下式［ＩＩ］で表されるジアルコキシベンゼン化合物
（ただし、上式［ＩＩ］において、Ｒ2およびＲ3はぞれぞれ独立に、炭素原子数１〜５のアルキル基を表す。Ｒ4は、ハロゲン原子、炭素原子数１〜２０のヒドロカルビル基、炭化水素基で置換された炭素原子数１〜２０の置換シリル基、炭化水素基で置換された炭素原子数２〜２０の２置換アミノ基、炭素原子数１〜２０のアルコキシ基、炭素原子数７〜２０のアラルキルオキシ基および炭素原子数６〜２０のアリールオキシ基からなる群から選ばれる原子または置換基を表す。）
【請求項２】
成分（Ｃ）が、ｏ−ジアルコキシベンゼンである請求項１に記載のオレフィン共重合用触媒。
【請求項３】
成分（Ｃ）が、ｏ−ジメトキシベンゼンまたはｏ−ジエトキシベンゼンである請求項１または２に記載のオレフィン共重合用触媒。
【請求項４】
成分（Ａ）が、Ｓｉ−Ｏ結合を有する有機ケイ素化合物（ｉ）の存在下に、下式[Ｉ]で表されるチタン化合物（ｉｉ）を、有機マグネシウム化合物（ｉｉｉ）で還元することによって得られる３価のチタン原子を含有する固体生成物を得た後、ハロゲン化化合物（ｉｖ）ならびに電子供与体（ｖ）および／または有機酸ハライド（ｖｉ）を接触させることによって得られる請求項１〜３のいずれかに記載のオレフィン共重合用触媒。
2008144009.tif 000011
（ただし、上式［Ｉ］において、ａは１〜２０の数を表し、Ｒ1は炭素原子数１〜２０のヒドロカルビル基を表す。Ｘ1はハロゲン原子または炭素原子数１〜２０のヒドロカルビルオキシ基を表し、Ｘ1は互いに同じであっても異なっていてもよい。）
【請求項５】
請求項１〜４のいずれかに記載のオレフィン共重合用触媒を用いるオレフィン共重合体の製造方法。
【請求項６】
オレフィン共重合体がエチレン−α−オレフィン共重合体である請求項５に記載のオレフィン共重合体の製造方法。
【請求項７】
オレフィン共重合体がエチレン−プロピレン共重合体である請求項５に記載のオレフィン共重合体の製造方法。
【請求項８】
第一工程でプロピレンを単独重合した後、第二工程でエチレンとプロピレンを共重合する請求項７に記載のエチレン−プロピレン共重合体の製造方法。
【発明の詳細な説明】
【技術分野】
【０００１】
本発明は、オレフィン共重合用触媒およびオレフィン共重合体の製造方法に関する。
【背景技術】
【０００２】
ポリプロピレンからなる成形品は、剛性、耐熱性、表面光沢性等に優れていることから種々の用途に用いられているが、耐衝撃性が十分でないという問題があった。このため、例えば、エチレン−プロピレン共重合体やエチレン−１−ブテン共重合体等のオレフィン共重合体を含有させることによって耐衝撃性を高めることが行われている。このような目的に用いられるオレフィン共重合体の製造方法として、例えば特許文献１には、ジエトキシマグネシウムおよびテトラブトキシチタンを接触させて得られる均一溶液に、さらに特定の電子供与性化合物および四塩化チタンを接触させて得られる固体触媒成分を用いて、エチレンとプロピレンとがランダム状に重合した共重合体ゴムを得ることが記載されている。
【０００３】
【特許文献１】特開平３−２０５４０６号公報
【発明の開示】
【発明が解決しようとする課題】
【０００４】
しかしながら、特許文献１に記載された重合用触媒を用いる製造方法においては、ランダム性が高いオレフィン共重合体が得られるものの、重合活性においては十分といえるものではなかった。
かかる現状において、本発明の解決すべき課題、即ち本発明の目的は、ランダム性が高いオレフィン共重合体を高い重合活性で得ることができるオレフィン共重合用触媒およびオレフィン共重合体の製造方法を提供しようとするものである。
【課題を解決するための手段】
【０００５】
本発明は、下記の成分（Ａ）、（Ｂ）および（Ｃ）を接触させて得られるオレフィン共重合用触媒および該オレフィン共重合用触媒を用いるオレフィン共重合体の製造方法に関するものである。
（Ａ）Ｓｉ−Ｏ結合を有する有機ケイ素化合物（ｉ）の存在下に、下式［Ｉ］で表されるチタン化合物（ｉｉ）を、有機マグネシウム化合物（ｉｉｉ）で還元することによって得られる３価のチタン原子を含有する固体生成物を得た後、ハロゲン化化合物（ｉｖ）で処理することによって得られる固体触媒成分
2008144009.tif 000002
（ただし、上式［Ｉ］において、ａは１〜２０の数を表し、Ｒ1は炭素原子数１〜２０のヒドロカルビル基を表す。Ｘ1はハロゲン原子または炭素原子数１〜２０のヒドロカルビルオキシ基を表し、Ｘ1は互いに同じであっても異なっていてもよい。）
（Ｂ）有機アルミニウム化合物および／または有機アルミニウムオキシ化合物
（Ｃ）下式［ＩＩ］で表されるジアルコキシベンゼン化合物
2008144009.tif 000003
（ただし、上式［ＩＩ］において、Ｒ2およびＲ3はぞれぞれ独立に、炭素原子数１〜５のアルキル基を表す。Ｒ4は、ハロゲン原子、炭素原子数１〜２０のヒドロカルビル基、炭化水素基で置換された炭素原子数１〜２０の置換シリル基、炭化水素基で置換された炭素原子数２〜２０の２置換アミノ基、炭素原子数１〜２０のアルコキシ基、炭素原子数７〜２０のアラルキルオキシ基および炭素原子数６〜２０のアリールオキシ基からなる群から選ばれる原子または置換基を表す。）
【発明の効果】
【０００６】
本発明によれば、ランダム性が高いオレフィン共重合体を高い重合活性で得ることができるオレフィン共重合用触媒およびオレフィン共重合体の製造方法が提供される。
【発明を実施するための最良の形態】
【０００７】
以下、本発明について具体的に説明する。
本発明に用いられる成分（Ｃ）は、下式［ＩＩ］で表されるジアルコキシベンゼン化合物である。
2008144009.tif 000004
（ただし、上式［ＩＩ］において、ｎは１〜４の整数を表し、Ｒ2およびＲ3はぞれぞれ独立に、炭素原子数１〜５のアルキル基を表す。Ｒ4は、ハロゲン原子、炭素原子数１〜２０のヒドロカルビル基、炭化水素基で置換された炭素原子数１〜２０の置換シリル基、炭化水素基で置換された炭素原子数２〜２０の２置換アミノ基、炭素原子数１〜２０のアルコキシ基、炭素原子数７〜２０のアラルキルオキシ基および炭素原子数６〜２０のアリールオキシ基からなる群から選ばれる原子または置換基を表す。）
【０００８】
式［ＩＩ］のＲ2およびＲ3におけるアルキル基としては、例えば、メチル基、エチル基、ｎ−プロピル基、イソプロピル基、ｎ−ブチル基、ｓｅｃ−ブチル基、ｔｅｒｔ−ブチル基、ｎ−ペンチル基、ｓｅｃ−ペンチル基、ｔｅｒｔ−ペンチル基等が挙げられ、好ましくは、メチル基、エチル基、ｎ−プロピル基、イソプロピル基であり、より好ましくは、メチル基、エチル基であり、さらに好ましくは、メチル基である。
【０００９】
式［ＩＩ］のＯＲ2およびＯＲ3の位置としては、例えば、オルト置換、メタ置換、パラ置換が挙げられるが、好ましくはオルト置換である。
【００１０】
式［ＩＩ］において、ｎは０、１、２、３、または、４を表し、好ましくは、０、または、１であり、より好ましくは、０である。
【００１１】
式［ＩＩ］のＲ4におけるハロゲン原子としては、例えば、フッ素原子、塩素原子、臭素原子、ヨウ素原子等が挙げられる。
【００１２】
式［ＩＩ］のＲ4における炭素原子数１〜２０のヒドロカルビル基としては、炭素原子数１〜２０のアルキル基、炭素原子数７〜２０のアラルキル基、炭素原子数６〜２０のアリール基等が挙げられる。
【００１３】
式［ＩＩ］のＲ4における炭素原子数１〜２０のアルキル基としては、例えば、メチル基、エチル基、ｎ−プロピル基、イソプロピル基、ｎ−ブチル基、ｓｅｃ−ブチル基、ｔｅｒｔ−ブチル基、ｎ−ペンチル基、ネオペンチル基、イソペンチル基、ｎ−ヘキシル基、ｎ−へプチル基、ｎ−オクチル基、ｎ−デシル基、ｎ−ノニル基、ｎ−デシル基、ｎ−ドデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、ｎ−エイコシル基等が挙げられ、好ましくはメチル基、エチル基、ｎ−プロピル基、イソプロピル基、ｔｅｒｔ−ブチル基、ｎ−ペンチル基、ネオペンチル基またはイソペンチル基であり、より好ましくはメチル基、エチル基、ｎ−プロピル基、イソプロピル基である。
【００１４】
これらのアルキル基はいずれもフッ素原子、塩素原子、臭素原子またはヨウ素原子等のハロゲン原子で置換されていてもよい。ハロゲン原子で置換された炭素原子数１〜２０のアルキル基としては、例えば、フルオロメチル基、ジフルオロメチル基、トリフルオロメチル基、クロロメチル基、ジクロロメチル基、トリクロロメチル基、ブロモメチル基、ジブロモメチル基、トリブロモメチル基、ヨードメチル基、ジヨードメチル基、トリヨードメチル基、フルオロエチル基、ジフルオロエチル基、トリフルオロエチル基、テトラフルオロエチル基、ペンタフルオロエチル基、クロロエチル基、ジクロロエチル基、トリクロロエチル基、テトラクロロエチル基、ペンタクロロエチル基、ブロモエチル基、ジブロモエチル基、トリブロモエチル基、テトラブロモエチル基、ペンタブロモエチル基、パーフルオロプロピル基、パーフルオロブチル基、パーフルオロペンチル基、パーフルオロヘキシル基、パーフルオロオクチル基、パーフルオロドデシル基、パーフルオロペンタデシル基、パーフルオロエイコシル基、パークロロプロピル基、パークロロブチル基、パークロロペンチル基、パークロロヘキシル基、パークロロオクチル基、パークロロドデシル基、パークロロペンタデシル基、パークロロエイコシル基、パーブロモプロピル基、パーブロモブチル基、パーブロモペンチル基、パーブロモヘキシル基、パーブロモオクチル基、パーブロモドデシル基、パーブロモペンタデシル基、パーブロモエイコシル基等が挙げられる。
【００１５】
式［ＩＩ］のＲ4における炭素原子数７〜２０のアラルキル基としては、例えば、ベンジル基、（２−メチルフェニル）メチル基、（３−メチルフェニル）メチル基、（４−メチルフェニル）メチル基、（２，３−ジメチルフェニル）メチル基、（２，４−ジメチルフェニル）メチル基、（２，５−ジメチルフェニル）メチル基、（２，６−ジメチルフェニル）メチル基、（３，４−ジメチルフェニル）メチル基、（４，６−ジメチルフェニル）メチル基、（２，３，４−トリメチルフェニル）メチル基、（２，３，５−トリメチルフェニル）メチル基、（２，３，６−トリメチルフェニル）メチル基、（３，４，５−トリメチルフェニル）メチル基、（２，４，６−トリメチルフェニル）メチル基、（２，３，４，５−テトラメチルフェニル）メチル基、（２，３，４，６−テトラメチルフェニル）メチル基、（２，３，５，６−テトラメチルフェニル）メチル基、（ペンタメチルフェニル）メチル基、（エチルフェニル）メチル基、（ｎ−プロピルフェニル）メチル基、（イソプロピルフェニル）メチル基、（ｎ−ブチルフェニル）メチル基、（ｓｅｃ−ブチルフェニル）メチル基、（ｔｅｒｔ−ブチルフェニル）メチル基、（ｎ−ペンチルフェニル）メチル基、（ネオペンチルフェニル）メチル基、（ｎ−ヘキシルフェニル）メチル基、（ｎ−オクチルフェニル）メチル基、（ｎ−デシルフェニル）メチル基、（ｎ−デシルフェニル）メチル基、（ｎ−テトラデシルフェニル）メチル基、ナフチルメチル基、アントラセニルメチル基等が挙げられ、好ましくはベンジル基である。これらのアラルキル基はいずれもフッ素原子、塩素原子、臭素原子またはヨウ素原子などのハロゲン原子で置換されていてもよい。
【００１６】
式［ＩＩ］のＲ4における炭素原子数６〜２０のアリール基としては、例えば、フェニル基、２−トリル基、３−トリル基、４−トリル基、２，３−キシリル基、２，４−キシリル基、２，５−キシリル基、２，６−キシリル基、３，４−キシリル基、３，５−キシリル基、２，３，４−トリメチルフェニル基、２，３，５−トリメチルフェニル基、２，３，６−トリメチルフェニル基、２，４，６−トリメチルフェニル基、３，４，５−トリメチルフェニル基、２，３，４，５−テトラメチルフェニル基、２，３，４，６−テトラメチルフェニル基、２，３，５，６−テトラメチルフェニル基、ペンタメチルフェニル基、エチルフェニル基、ｎ−プロピルフェニル基、イソプロピルフェニル基、ｎ−ブチルフェニル基、ｓｅｃ−ブチルフェニル基、ｔｅｒｔ−ブチルフェニル基、ｎ−ペンチルフェニル基、ネオペンチルフェニル基、ｎ−ヘキシルフェニル基、ｎ−オクチルフェニル基、ｎ−デシルフェニル基、ｎ−ドデシルフェニル基、ｎ−テトラデシルフェニル基、ナフチル基、アントラセニル基などが挙げられ、好ましくはフェニル基である。これらのアリール基はいずれもフッ素原子、塩素原子、臭素原子またはヨウ素原子などのハロゲン原子で置換されていてもよい。
【００１７】
式［ＩＩ］のＲ4におけるヒドロカルビル基で置換された炭素原子数１〜２０の置換シリル基とは、ヒドロカルビル基で置換されたシリル基であって、ここでヒドロカルビル基としては、例えば、メチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ｎ−ヘキシル基、シクロヘキシル基、ｎ−へプチル基、ｎ−オクチル基、ｎ−ノニル基、ｎ−デシル基等の炭素原子数１〜１０のアルキル基、フェニル基などのアリール基などが挙げられる。かかるヒドロカルビル基で置換された炭素原子数１〜２０の置換シリル基としては、例えば、メチルシリル基、エチルシリル基、フェニルシリル基等の炭素原子数１〜２０の炭化水素基で置換された１置換シリル基、ジメチルシリル基、ジエチルシリル基またはジフェニルシリル基等の炭素原子数２〜２０の炭化水素基で置換された２置換シリル基、トリメチルシリル基、トリエチルシリル基、トリ−ｎ−プロピルシリル基、トリイソプロピルシリル基、トリ−ｎ−ブチルシリル基、トリ−ｓｅｃ−ブチルシリル基、トリ−ｔｅｒｔ−ブチルシリル基、トリ−イソブチルシリル基、ｔｅｒｔ−ブチル−ジメチルシリル基、トリ−ｎ−ペンチルシリル基、トリ−ｎ−ヘキシルシリル基、トリシクロヘキシルシリル基、トリフェニルシリル基等の炭素原子数３〜２０の炭化水素基で置換された３置換シリル基等が挙げられ、好ましくはトリメチルシリル基、ｔｅｒｔ−ブチルジメチルシリル基またはトリフェニルシリル基である。これらの置換シリル基はいずれもその炭化水素基がフッ素原子、塩素原子、臭素原子またはヨウ素原子などのハロゲン原子で置換されていてもよい。
【００１８】
式［ＩＩ］のＲ4におけるヒドロカルビル基で置換された炭素原子数２〜２０の２置換アミノ基とは、２つのヒドロカルビル基で置換されたアミノ基であって、ここでヒドロカルビル基としては、例えば、メチル基、エチル基、ｎ−プロピル基、イソプロピル基、ｎ−ブチル基、ｓｅｃ−ブチル基、ｔｅｒｔ−ブチル基、イソブチル基、ｎ−ペンチル基、ｎ−ヘキシル基もしくはシクロヘキシル基等の炭素原子数１〜１０のアルキル基、フェニル基等のアリール基等が挙げられる。かかるヒドロカルビル基で置換された炭素原子数２〜２０の２置換アミノ基としては、例えば、ジメチルアミノ基、ジエチルアミノ基、ジ−ｎ−プロピルアミノ基、ジイソプロピルアミノ基、ジ−ｎ−ブチルアミノ基、ジ−ｓｅｃ−ブチルアミノ基、ジ−ｔｅｒｔ−ブチルアミノ基、ジ−イソブチルアミノ基、ｔｅｒｔ−ブチルイソプロピルアミノ基、ジ−ｎ−ヘキシルアミノ基、ジ−ｎ−オクチルアミノ基、ジ−ｎ−デシルアミノ基、ジフェニルアミノ基、ピロリル基、ピロリジニル基、ピペリジニル基、カルバゾリル基、ジヒドロイソインドリル基等が挙げられ、好ましくはジメチルアミノ基、 ジエチルアミノ基、ピロリジニル基またはピペリジニル基である。
【００１９】
式［ＩＩ］のＲ4における炭素原子数１〜２０のアルコキシ基としては、例えば、メトキシ基、エトキシ基、ｎ−プロポキシ基、イソプロポキシ基、ｎ−ブトキシ基、ｓｅｃ−ブトキシ基、ｔｅｒｔ−ブトキシ基、ｎ−ペンチルオキシ基、ネオペンチルオキシ基、ｎ−ヘキシルオキシ基、ｎ−オクチルオキシ基、ｎ−ノニルオキシ基、ｎ−デシルオキシ基、ｎ−ウンデシルオキシ基、ｎ−ドデシルオキシ基、ｎ−トリデシルオキシ基、ｎ−テトラデシルオキシ基、ｎ−ペンタデシルオキシ基、ｎ−ヘキサデシルオキシ基、ｎ−ヘプタデシルオキシ基、ｎ−ヘプタデシルオキシ基、ｎ−オクタデシルオキシ基、ｎ−ノナデシルオキシ基、ｎ−エイコソキシ基等が挙げられ、好ましくはメトキシ基、エトキシ基、ｎ−プロポキシ基、イソプロポキシ基である。これらのアルコキシ基はいずれもフッ素原子、塩素原子、臭素原子またはヨウ素原子などのハロゲン原子で置換されていてもよい。
【００２０】
式［ＩＩ］のＲ4における炭素原子数７〜２０のアラルキルオキシ基としては、例えば、ベンジルオキシ基、（２−メチルフェニル）メトキシ基、（３−メチルフェニル）メトキシ基、（４−メチルフェニル）メトキシ基、（２，３−ジメチルフェニル）メトキシ基、（２，４−ジメチルフェニル）メトキシ基、（２，５−ジメチルフェニル）メトキシ基、（２，６−ジメチルフェニル）メトキシ基、（３，４−ジメチルフェニル）メトキシ基、（３，５−ジメチルフェニル）メトキシ基、（２，３，４−トリメチルフェニル）メトキシ基、（２，３，５−トリメチルフェニル）メトキシ基、（２，３，６−トリメチルフェニル）メトキシ基、（２，４，５−トリメチルフェニル）メトキシ基、（２，４，６−トリメチルフェニル）メトキシ基、（３，４，５−トリメチルフェニル）メトキシ基、（２，３，４，５−テトラメチルフェニル）メトキシ基、（２，３，４，６−テトラメチルフェニル）メトキシ基、（２，３，５，６−テトラメチルフェニル）メトキシ基、（ペンタメチルフェニル）メトキシ基、（エチルフェニル）メトキシ基、（ｎ−プロピルフェニル）メトキシ基、（イソプロピルフェニル）メトキシ基、（ｎ−ブチルフェニル）メトキシ基、（ｓｅｃ−ブチルフェニル）メトキシ基、（ｔｅｒｔ−ブチルフェニル）メトキシ基、（ｎ−ヘキシルフェニル）メトキシ基、（ｎ−オクチルフェニル）メトキシ基、（ｎ−デシルフェニル）メトキシ基、（ｎ−テトラデシルフェニル）メトキシ基、ナフチルメトキシ基、アントラセニルメトキシ基等が挙げられ、好ましくはベンジルオキシ基である。これらのアラルキルオキシ基はいずれもフッ素原子、塩素原子、臭素原子またはヨウ素原子などのハロゲン原子で置換されていてもよい。
【００２１】
式［ＩＩ］のＲ4における炭素原子数６〜２０のアリールオキシ基としては、例えば、フェノキシ基、２−メチルフェノキシ基、３−メチルフェノキシ基、４−メチルフェノキシ基、２，３−ジメチルフェノキシ基、２，４−ジメチルフェノキシ基、２，５−ジメチルフェノキシ基、２，６−ジメチルフェノキシ基、３，４−ジメチルフェノキシ基、３，５−ジメチルフェノキシ基、２，３，４−トリメチルフェノキシ基、２，３，５−トリメチルフェノキシ基、２，３，６−トリメチルフェノキシ基、２，４，５−トリメチルフェノキシ基、２，４，６−トリメチルフェノキシ基、３，４，５−トリメチルフェノキシ基、２，３，４，５−テトラメチルフェノキシ基、２，３，４，６−テトラメチルフェノキシ基、２，３，５，６−テトラメチルフェノキシ基、ペンタメチルフェノキシ基、エチルフェノキシ基、ｎ−プロピルフェノキシ基、イソプロピルフェノキシ基、ｎ−ブチルフェノキシ基、ｓｅｃ−ブチルフェノキシ基、ｔｅｒｔ−ブチルフェノキシ基、ｎ−ヘキシルフェノキシ基、ｎ−オクチルフェノキシ基、ｎ−デシルフェノキシ基、ｎ−テトラデシルフェノキシ基、ナフトキシ基、アントラセノキシ基等が挙げられ、好ましくはフェノキシ基である。これらのアリールオキシ基はいずれもフッ素原子、塩素原子、臭素原子またはヨウ素原子などのハロゲン原子で置換されていてもよい。
【００２２】
成分（Ｃ）としては、例えば、ｏ−ジメトキシベンゼン、ｏ−ジエトキシベンゼン、ｏ−ジ−ｎ−プロポキシベンゼン、ｏ−ジイソプロポキシベンゼン、ｏ−ジ−ｎ−ブトキシベンゼン、ｏ−ジ−ｓｅｃ−ブトキシベンゼン、ｏ−ジ−ｔｅｒｔ−ブトキシベンゼン、ｏ−ジ−ｎ−ペントキシベンゼン、ｏ−ジ−ｓｅｃ−ペントキシベンゼン、ｏ−ジ−ｔｅｒｔ−ペントキシベンゼン、３−フルオロ−ｏ−ジメトキシベンゼン、３−フルオロ−ｏ−ジエトキシベンゼン、３−フルオロ−ｏ−ジ−ｎ−プロポキシベンゼン、３−フルオロ−ｏ−ジイソプロポキシベンゼン、３−フルオロ−ｏ−ジ−ｎ−ブトキシベンゼン、３−フルオロ−ｏ−ジ−ｓｅｃ−ブトキシベンゼン、３−フルオロ−ｏ−ジ−ｔｅｒｔ−ブトキシベンゼン、３−フルオロ−ｏ−ジ−ｎ−ペントキシベンゼン、３−フルオロ−ｏ−ジ−ｓｅｃ−ペントキシベンゼン、３−フルオロ−ｏ−ジ−ｔｅｒｔ−ペントキシベンゼン、４−フルオロ−ｏ−ジメトキシベンゼン、４−フルオロ−ｏ−ジエトキシベンゼン、４−フルオロ−ｏ−ジ−ｎ−プロポキシベンゼン、４−フルオロ−ｏ−ジイソプロポキシベンゼン、４−フルオロ−ｏ−ジ−ｎ−ブトキシベンゼン、４−フルオロ−ｏ−ジ−ｓｅｃ−ブトキシベンゼン、４−フルオロ−ｏ−ジ−ｔｅｒｔ−ブトキシベンゼン、４−フルオロ−ｏ−ジ−ｎ−ペントキシベンゼン、４−フルオロ−ｏ−ジ−ｓｅｃ−ペントキシベンゼン、４−フルオロ−ｏ−ジ−ｔｅｒｔ−ペントキシベンゼン、５−フルオロ−ｏ−ジメトキシベンゼン、５−フルオロ−ｏ−ジエトキシベンゼン、５−フルオロ−ｏ−ジ−ｎ−プロポキシベンゼン、５−フルオロ−ｏ−ジイソプロポキシベンゼン、５−フルオロ−ｏ−ジ−ｎ−ブトキシベンゼン、５−フルオロ−ｏ−ジ−ｓｅｃ−ブトキシベンゼン、５−フルオロ−ｏ−ジ−ｔｅｒｔ−ブトキシベンゼン、５−フルオロ−ｏ−ジ−ｎ−ペントキシベンゼン、５−フルオロ−ｏ−ジ−ｓｅｃ−ペントキシベンゼン、５−フルオロ−ｏ−ジ−ｔｅｒｔ−ペントキシベンゼン、６−フルオロ−ｏ−ジメトキシベンゼン、６−フルオロ−ｏ−ジエトキシベンゼン、６−フルオロ−ｏ−ジ−ｎ−プロポキシベンゼン、６−フルオロ−ｏ−ジイソプロポキシベンゼン、６−フルオロ−ｏ−ジ−ｎ−ブトキシベンゼン、６−フルオロ−ｏ−ジ−ｓｅｃ−ブトキシベンゼン、６−フルオロ−ｏ−ジ−ｔｅｒｔ−ブトキシベンゼン、６−フルオロ−ｏ−ジ−ｎ−ペントキシベンゼン、６−フルオロ−ｏ−ジ−ｓｅｃ−ペントキシベンゼン、６−フルオロ−ｏ−ジ−ｔｅｒｔ−ペントキシベンゼン、３，４−ジフルオロ−ｏ−ジメトキシベンゼン、３，４−ジフルオロ−ｏ−ジエトキシベンゼン、３，４−ジフルオロ−ｏ−ジ−ｎ−プロポキシベンゼン、３，４−ジフルオロ−ｏ−ジイソプロポキシベンゼン、３，４−ジフルオロ−ｏ−ジ−ｎ−ブトキシベンゼン、３，４−ジフルオロ−ｏ−ジ−ｓｅｃ−ブトキシベンゼン、３，４−ジフルオロ−ｏ−ジ−ｔｅｒｔ−ブトキシベンゼン、３，４−ジフルオロ−ｏ−ジ−ｎ−ペントキシベンゼン、３，４−ジフルオロ−ｏ−ジ−ｓｅｃ−ペントキシベンゼン、３，４−ジフルオロ−ｏ−ジ−ｔｅｒｔ−ペントキシベンゼン、３，５−ジフルオロ−ｏ−ジメトキシベンゼン、３，５−ジフルオロ−ｏ−ジエトキシベンゼン、３，５−ジフルオロ−ｏ−ジ−ｎ−プロポキシベンゼン、３，５−ジフルオロ−ｏ−ジイソプロポキシベンゼン、３，５−ジフルオロ−ｏ−ジ−ｎ−ブトキシベンゼン、３，５−ジフルオロ−ｏ−ジ−ｓｅｃ−ブトキシベンゼン、３，５−ジフルオロ−ｏ−ジ−ｔｅｒｔ−ブトキシベンゼン、３，５−ジフルオロ−ｏ−ジ−ｎ−ペントキシベンゼン、３，５−ジフルオロ−ｏ−ジ−ｓｅｃ−ペントキシベンゼン、３，５−ジフルオロ−ｏ−ジ−ｔｅｒｔ−ペントキシベンゼン、３，６−ジフルオロ−ｏ−ジメトキシベンゼン、３，６−ジフルオロ−ｏ−ジエトキシベンゼン、３，６−ジフルオロ−ｏ−ジ−ｎ−プロポキシベンゼン、３，６−ジフルオロ−ｏ−ジイソプロポキシベンゼン、３，６−ジフルオロ−ｏ−ジ−ｎ−ブトキシベンゼン、３，６−ジフルオロ−ｏ−ジ−ｓｅｃ−ブトキシベンゼン、３，６−ジフルオロ−ｏ−ジ−ｔｅｒｔ−ブトキシベンゼン、３，６−ジフルオロ−ｏ−ジ−ｎ−ペントキシベンゼン、３，６−ジフルオロ−ｏ−ジ−ｓｅｃ−ペントキシベンゼン、３，６−ジフルオロ−ｏ−ジ−ｔｅｒｔ−ペントキシベンゼン、４，５−ジフルオロ−ｏ−ジメトキシベンゼン、４，５−ジフルオロ−ｏ−ジエトキシベンゼン、４，５−ジフルオロ−ｏ−ジ−ｎ−プロポキシベンゼン、４，５−ジフルオロ−ｏ−ジイソプロポキシベンゼン、４，５−ジフルオロ−ｏ−ジ−ｎ−ブトキシベンゼン、４，５−ジフルオロ−ｏ−ジ−ｓｅｃ−ブトキシベンゼン、４，５−ジフルオロ−ｏ−ジ−ｔｅｒｔ−ブトキシベンゼン、４，５−ジフルオロ−ｏ−ジ−ｎ−ペントキシベンゼン、４，５−ジフルオロ−ｏ−ジ−ｓｅｃ−ペントキシベンゼン、４，５−ジフルオロ−ｏ−ジ−ｔｅｒｔ−ペントキシベンゼン、３，４、５−トリフルオロ−ｏ−ジメトキシベンゼン、３，４、５−トリフルオロ−ｏ−ジエトキシベンゼン、３，４、５−トリフルオロ−ｏ−ジ−ｎ−プロポキシベンゼン、３，４、５−トリフルオロ−ｏ−ジイソプロポキシベンゼン、３，４、５−トリフルオロ−ｏ−ジ−ｎ−ブトキシベンゼン、３，４、５−トリフルオロ−ｏ−ジ−ｓｅｃ−ブトキシベンゼン、３，４、５−トリフルオロ−ｏ−ジ−ｔｅｒｔ−ブトキシベンゼン、３，４、５−トリフルオロ−ｏ−ジ−ｎ−ペントキシベンゼン、３，４、５−トリフルオロ−ｏ−ジ−ｓｅｃ−ペントキシベンゼン、３，４、５−トリフルオロ−ｏ−ジ−ｔｅｒｔ−ペントキシベンゼン、３，４，６−トリフルオロ−ｏ−ジメトキシベンゼン、３，４，６−トリフルオロ−ｏ−ジエトキシベンゼン、３，４，６−トリフルオロ−ｏ−ジ−ｎ−プロポキシベンゼン、３，４，６−トリフルオロ−ｏ−ジイソプロポキシベンゼン、３，４，６−トリフルオロ−ｏ−ジ−ｎ−ブトキシベンゼン、３，４，６−トリフルオロ−ｏ−ジ−ｓｅｃ−ブトキシベンゼン、３，４，６−トリフルオロ−ｏ−ジ−ｔｅｒｔ−ブトキシベンゼン、３，４，６−トリフルオロ−ｏ−ジ−ｎ−ペントキシベンゼン、３，４，６−トリフルオロ−ｏ−ジ−ｓｅｃ−ペントキシベンゼン、３，４，６−トリフルオロ−ｏ−ジ−ｔｅｒｔ−ペントキシベンゼン、ヘキサフルオロ−ｏ−ジメトキシベンゼン、ヘキサフルオロ−ｏ−ジエトキシベンゼン、ヘキサフルオロ−ｏ−ジ−ｎ−プロポキシベンゼン、ヘキサフルオロ−ｏ−ジイソプロポキシベンゼン、ヘキサフルオロ−ｏ−ジ−ｎ−ブトキシベンゼン、ヘキサフルオロ−ｏ−ジ−ｓｅｃ−ブトキシベンゼン、ヘキサフルオロ−ｏ−ジ−ｔｅｒｔ−ブトキシベンゼン、ヘキサフルオロ−ｏ−ジ−ｎ−ペントキシベンゼン、ヘキサフルオロ−ｏ−ジ−ｓｅｃ−ペントキシベンゼン、ヘキサフルオロ−ｏ−ジ−ｔｅｒｔ−ペントキシベンゼンが挙げられ、「フルオロ」を「クロロ」、「ブロモ」、「ヨード」、「メチル」、「エチル」、「ｎ−プロピル」、「イソプロピル」、「ベンジル」、「フェニル」、「とりメチルシリル」「ｔｅｒｔ−ブチルジメチルシリル」、「ジメチルアミノ」、「ジエチルアミノ」、「ピロリジニル」、「ピペリジニル」、「メトキシ」、「エトキシ」、「ｎ−プロポキシ」、「イソプロポキシ」、「ベンジルオキシ」、「フェノキシ」等に置き換えた化合物も同様に例示される。
【００２３】
さらに、上記例示において、「ｏ」を「ｐ」または「ｍ」に置き換えた化合物も同様に例示される。
【００２４】
さらに、上記例示において、「ｏ」を「ｐ」または「ｍ」に置き換えた化合物も同様に例示される。
【００２５】
成分（Ｃ）として、好ましくは、２つのアルコキシ基がｏ−置換された化合物であり、より好ましくは、ｏ−ジメトキシベンゼン、ｏ−ジエトキシベンゼン、ｏ−ジ−ｎ−プロポキシベンゼン、ｏ−ジイソプロポキシベンゼン、ｏ−ジ−ｎ−ブトキシベンゼン、ｏ−ジ−ｓｅｃ−ブトキシベンゼン、ｏ−ジ−ｔｅｒｔ−ブトキシベンゼン、ｏ−ジ−ｎ−ペントキシベンゼン、ｏ−ジ−ｓｅｃ−ペントキシベンゼン、ｏ−ジ−ｔｅｒｔ−ペントキシベンゼン、３−フルオロ−ｏ−ジメトキシベンゼン、３−フルオロ−ｏ−ジエトキシベンゼン、３−フルオロ−ｏ−ジ−ｎ−プロポキシベンゼン、３−フルオロ−ｏ−ジイソプロポキシベンゼン、３−フルオロ−ｏ−ジ−ｎ−ブトキシベンゼン、３−フルオロ−ｏ−ジ−ｓｅｃ−ブトキシベンゼン、３−フルオロ−ｏ−ジ−ｔｅｒｔ−ブトキシベンゼン、３−フルオロ−ｏ−ジ−ｎ−ペントキシベンゼン、３−フルオロ−ｏ−ジ−ｓｅｃ−ペントキシベンゼン、３−フルオロ−ｏ−ジ−ｔｅｒｔ−ペントキシベンゼン、４−フルオロ−ｏ−ジメトキシベンゼン、４−フルオロ−ｏ−ジエトキシベンゼン、４−フルオロ−ｏ−ジ−ｎ−プロポキシベンゼン、４−フルオロ−ｏ−ジイソプロポキシベンゼン、４−フルオロ−ｏ−ジ−ｎ−ブトキシベンゼン、４−フルオロ−ｏ−ジ−ｓｅｃ−ブトキシベンゼン、４−フルオロ−ｏ−ジ−ｔｅｒｔ−ブトキシベンゼン、４−フルオロ−ｏ−ジ−ｎ−ペントキシベンゼン、４−フルオロ−ｏ−ジ−ｓｅｃ−ペントキシベンゼン、４−フルオロ−ｏ−ジ−ｔｅｒｔ−ペントキシベンゼン、５−フルオロ−ｏ−ジメトキシベンゼン、５−フルオロ−ｏ−ジエトキシベンゼン、５−フルオロ−ｏ−ジ−ｎ−プロポキシベンゼン、５−フルオロ−ｏ−ジイソプロポキシベンゼン、５−フルオロ−ｏ−ジ−ｎ−ブトキシベンゼン、５−フルオロ−ｏ−ジ−ｓｅｃ−ブトキシベンゼン、５−フルオロ−ｏ−ジ−ｔｅｒｔ−ブトキシベンゼン、５−フルオロ−ｏ−ジ−ｎ−ペントキシベンゼン、５−フルオロ−ｏ−ジ−ｓｅｃ−ペントキシベンゼン、５−フルオロ−ｏ−ジ−ｔｅｒｔ−ペントキシベンゼン、６−フルオロ−ｏ−ジメトキシベンゼン、６−フルオロ−ｏ−ジエトキシベンゼン、６−フルオロ−ｏ−ジ−ｎ−プロポキシベンゼン、６−フルオロ−ｏ−ジイソプロポキシベンゼン、６−フルオロ−ｏ−ジ−ｎ−ブトキシベンゼン、６−フルオロ−ｏ−ジ−ｓｅｃ−ブトキシベンゼン、６−フルオロ−ｏ−ジ−ｔｅｒｔ−ブトキシベンゼン、６−フルオロ−ｏ−ジ−ｎ−ペントキシベンゼン、６−フルオロ−ｏ−ジ−ｓｅｃ−ペントキシベンゼン、６−フルオロ−ｏ−ジ−ｔｅｒｔ−ペントキシベンゼン、または、「フルオロ」を「クロロ」、「ブロモ」、「ヨード」、「メチル」、「エチル」、「ｎ−プロピル」、「イソプロピル」、「ベンジル」、「フェニル」、「とりメチルシリル」「ｔｅｒｔ−ブチルジメチルシリル」、「ジメチルアミノ」、「ジエチルアミノ」、「ピロリジニル」、「ピペリジニル」、「メトキシ」、「エトキシ」、「ｎ−プロポキシ」、「イソプロポキシ」、「ベンジルオキシ」、「フェノキシ」等に置き換えた化合物等、アルコキシ以外の置換基が０個もしくは、１個の化合物であり、さらに好ましくは、ｏ−ジメトキシベンゼン、ｏ−ジエトキシベンゼン、ｏ−ジ−ｎ−プロポキシベンゼン、ｏ−ジイソプロポキシベンゼン、ｏ−ジ−ｎ−ブトキシベンゼン、ｏ−ジ−ｓｅｃ−ブトキシベンゼン、ｏ−ジ−ｔｅｒｔ−ブトキシベンゼン、ｏ−ジ−ｎ−ペントキシベンゼン、ｏ−ジ−ｓｅｃ−ペントキシベンゼン、ｏ−ジ−ｔｅｒｔ−ペントキシベンゼン等、アルコキシ以外の置換基が０個の化合物であり、特に好ましくは、ｏ−ジメトキシベンゼン、ｏ−ジエトキシベンゼン、ｏ−ジ−ｎ−プロポキシベンゼン、ｏ−ジ−ｎ−ブトキシベンゼンであり、最も好ましくは、ｏ−ジメトキシベンゼン、ｏ−ジエトキシベンゼンである。
【００２６】
（Ａ）固体触媒成分
固体触媒成分（Ａ）は、Ｓｉ−Ｏ結合を有する有機ケイ素化合物（ｉ）の存在下に、下式［Ｉ］で表されるチタン化合物（ｉｉ）を、有機マグネシウム化合物（ｉｉｉ）で還元することによって得られる固体状化合物（以下、固体触媒成分（ａ）と呼ぶことがある）を得た後、ハロゲン化化合物（ｉｖ）で処理することによって得られる固体触媒成分である。Ｓｉ−Ｏ結合を有する有機ケイ素化合物（ｉ）の存在下に、下式［Ｉ］で表されるチタン化合物（ｉｉ）を、有機マグネシウム化合物（ｉｉｉ）で還元することによって固体触媒成分（ａ）を得る際に、重合活性をさらに向上させる観点から、任意成分としてエステル化合物（ｉｖ）を共存させることが好ましい。
2008144009.tif 000005
（ただし、上式［Ｉ］において、ａは１〜２０の数を表し、Ｒ1は炭素原子数１〜２０のヒドロカルビル基を表す。Ｘ1はハロゲン原子または炭素原子数１〜２０のヒドロカルビルオキシ基を表し、Ｘ1は互いに同じであっても異なっていてもよい。）
【００２７】
固体触媒成分（ａ）の３価のチタン原子の含有量として、好ましくは、総チタン原子の５０％以上であり、より好ましくは９０％以上である。また、ヒドロカルビルオキシ基の含有量として、好ましくは、２０重量％以上であり、より好ましくは２５重量％以上である。
【００２８】
Ｓｉ−Ｏ結合を有する有機ケイ素化合物（ｉ）としては、例えば、下式で表わされる有機ケイ素化合物が挙げられる。
Ｓｉ（ＯＲ5）tＲ64-t、
Ｒ7（Ｒ82ＳｉＯ）uＳｉＲ93、または、
（Ｒ102ＳｉＯ）v
ここで、Ｒ5は炭素原子数１〜２０のヒドロカルビル基であり、Ｒ6、Ｒ7、Ｒ8、Ｒ9およびＲ10はそれぞれ独立に、炭素原子数１〜２０のヒドロカルビル基または水素原子である。ｔは０＜ｔ≦４を満たす整数であり、ｕは１〜１０００の整数であり、ｖは２〜１０００の整数である。
【００２９】
Ｓｉ−Ｏ結合を有する有機ケイ素化合物（ｉ）としては、例えば、テトラメトキシシラン、ジメチルジメトキシシラン、テトラエトキシシラン、トリエトキシエチルシラン、ジエトキシジエチルシラン、エトキシトリエチルシラン、テトライソプロポキシシラン、ジイソプロポキシ−ジイソプロピルシラン、テトラプロポキシシラン、ジプロポキシジプロピルシラン、テトラブトキシシラン、ジブトキシジブチルシラン、ジシクロペントキシジエチルシラン、ジエトキシジフェニルシラン、シクロヘキシロキシトリメチルシラン、フェノキシトリメチルシラン、テトラフェノキシシラン、トリエトキシフェニルシラン、ヘキサメチルジシロヘキサン、ヘキサエチルジシロヘキサン、ヘキサプロピルジシロキサン、オクタエチルトリシロキサン、ジメチルポリシロキサン、ジフェニルポリシロキサン、メチルヒドロポリシロキサン、フェニルヒドロポリシロキサン等が挙げられる。
【００３０】
Ｓｉ−Ｏ結合を有する有機ケイ素化合物（ｉ）として好ましくは、式Ｓｉ（ＯＲ5）tＲ64-t（ｔは１≦ｔ≦４を満たす数を表わす）で表わされるアルコキシシラン化合物であり、より好ましくは、ｔが４であるテトラアルコキシシランであり、最も好ましくはテトラエトキシシランである。
【００３１】
チタン化合物（ｉｉ）は、下式［Ｉ］で表されるチタン化合物である。
2008144009.tif 000006
（ただし、上式［Ｉ］において、ａは１〜２０の数を表し、Ｒ1は炭素原子数１〜２０のヒドロカルビル基を表す。Ｘ1はハロゲン原子または炭素原子数１〜２０のヒドロカルビルオキシ基を表し、Ｘ1は互いに同じであっても異なっていてもよい。）
【００３２】
式［Ｉ］におけるＲ1としては、例えば、メチル基、エチル基、プロピル基、イソプロピル基、ブチル基、イソブチル基、アミル基、イソアミル基、ヘキシル基、ヘプチル基、オクチル基、デシル基、ドデシル基等のアルキル基、フェニル基、クレジル基、キシリル基、ナフチル基等のアリール基、シクロヘキシル基、シクロペンチル基等のシクロアルキル基、プロペニル基等のアリル基、ベンジル基等のアラルキル基等が挙げられる。
Ｒ1として好ましくは、炭素原子数２〜１８のアルキル基または炭素原子数６〜１８のアリール基であり、特に好ましくは炭素原子数２〜１８の直鎖状アルキル基である。
【００３３】
式［Ｉ］のＸ1におけるハロゲン原子としては、例えば、塩素原子、臭素原子、ヨウ素原子が挙げられる。特に好ましくは塩素原子である。Ｘ1における炭素原子数１〜２０のヒドロカルビルオキシ基は、Ｒ1と同様の炭素原子数１〜２０のヒドロカルビル基を有するヒドロカルビルオキシ基である。Ｘ1として特に好ましくは、炭素原子数２〜１８の直鎖状アルキル基を有するアルコキシ基である。
【００３４】
式［Ｉ］で表されるチタン化合物（ｉｉ）におけるａは１〜２０の数であり、好ましくは１≦ａ≦５を満たす数である。
【００３５】
式［Ｉ］で表されるチタン化合物（ｉｉ）としては、例えば、テトラメトキシチタン、テトラエトキシチタン、テトラ−ｎ−プロポキシチタン、テトラ−ｉｓｏ−プロポキシチタン、テトラ−ｎ−ブトキシチタン、テトラ−ｉｓｏ−ブトキシチタン、ｎ−ブトキシチタントリクロライド、ジ−ｎ−ブトキシチタンジクロライド、トリ−ｎ−ブトキシチタンクロライド、ジ−ｎ−テトライソプロピルポリチタネート（ａ＝２〜１０の範囲の混合物）、テトラ−ｎ−ブチルポリチタネート（ａ＝２〜１０の範囲の混合物）、テトラ−ｎ−ヘキシルポリチタネート（ａ＝２〜１０の範囲の混合物）、テトラ−ｎ−オクチルポリチタネート（ａ＝２〜１０の範囲の混合物）が挙げられる。また、テトラアルコキシチタンに少量の水を反応して得られるテトラアルコキシチタンの縮合物を挙げることもできる。
【００３６】
式［Ｉ］で表されるチタン化合物（ｉｉ）として好ましくは、式［Ｉ］のａが１、２または４であるチタン化合物であり、特に好ましくは、テトラ−ｎ−ブトキシチタン、テトラ−ｎ−ブチルチタニウムダイマーまたはテトラ−ｎ−ブチルチタニウムテトラマーである。式［Ｉ］で表されるチタン化合物（ｉｉ）は、単独で用いてもよいし、２種以上を併用してもよい。
【００３７】
有機マグネシウム化合物（ｉｉｉ）は、マグネシウム原子−炭素原子の結合を有する任意の型の有機マグネシウム化合物である。有機マグネシウム化合物（ｉｉｉ）として好ましくは、式Ｒ11ＭｇＸ3（ただし、式において、Ｒ11は炭素原子数１〜２０のヒドロカルビル基を表し、Ｘ3はハロゲン原子を表わす。）で表わされるグリニャール化合物または式Ｒ12Ｒ13Ｍｇ（ただし、式において、Ｒ12、Ｒ13はそれぞれ独立に炭素原子数１〜２０のヒドロカルビル基を表す。）で表されるジヒドロカルビルマグネシウムであるが、良好な形態の触媒を得る観点から、より好ましくはグリニャール化合物である。Ｒ11〜Ｒ13としては、例えば、メチル基、エチル基、プロピル基、イソプロピル基、ブチル基、ｓｅｃ−ブチル基、ｔｅｒｔ−ブチル基、イソアミル基、ヘキシル基、オクチル基、２−エチルヘキシル基、フェニル基、ベンジル基等の炭素原子数１〜２０のアルキル基、アリール基、アラルキル基、アルケニル基が挙げられる。特に好ましくは、Ｒ11ＭｇＸ3で表されるグリニャール化合物をエーテル溶液として使用することである。
【００３８】
有機マグネシウム化合物（ｉｉｉ）と、炭化水素に有機マグネシウム化合物（ｉｉｉ）を可溶化させる有機金属化合物との炭化水素可溶性錯体を使用することもできる。有機金属化合物としては、例えば、リチウム、ベリリウム、ホウ素、アルミニウムまたは亜鉛の化合物が挙げられる。
【００３９】
エステル化合物（ｉｖ）としては、例えば、モノまたは多価のカルボン酸エステルが用いられ、例えば、飽和脂肪族カルボン酸エステル、不飽和脂肪族カルボン酸エステル、脂環式カルボン酸エステル、芳香族カルボン酸エステルを挙げることができる。例えば、酢酸メチル、酢酸エチル、酢酸フェニル、プロピオン酸メチル、プロピオン酸エチル、酪酸エチル、吉草酸エチル、アクリル酸エチル、メタクリル酸メチル、安息香酸エチル、安息香酸ブチル、トルイル酸メチル、トルイル酸エチル、アニス酸エチル、コハク酸ジエチル、コハク酸ジブチル、マロン酸ジエチル、マロン酸ジブチル、マレイン酸ジメチル、マレイン酸ジブチル、イタコン酸ジエチル、イタコン酸ジブチル、フタル酸モノエチル、フタル酸ジメチル、フタル酸メチルエチル、フタル酸ジエチル、フタル酸ジ−ｎ−プロピル、フタル酸ジイソプロピル、フタル酸ジ−ｎ−ブチル、フタル酸ジイソブチル、フタル酸ジペンチル、フタル酸ジ−ｎ−ヘキシル、フタル酸ジヘプチル、フタル酸ジ−ｎ−オクチル、フタル酸ジ（２−エチルヘキシル）、フタル酸ジイソデシル、フタル酸ジシクロヘキシル、フタル酸ジフェニル等が挙げられる。
【００４０】
エステル化合物（ｉｖ）として好ましくは、メタクリル酸エステル、マレイン酸エステル等の不飽和脂肪族カルボン酸エステルまたはフタル酸エステル等の芳香族カルボン酸エステルであり、特に好ましくはフタル酸のジアルキルエステルである。
【００４１】
本発明で用いられる固体成分（ａ）として好ましくは、有機ケイ素化合物（ｉ）の存在下に、または有機ケイ素化合物（ｉ）およびエステル化合物（ｉｖ）の存在下に、式［Ｉ］で表わされるチタン化合物（ｉｉ）を、有機マグネシウム化合物（ｉｉｉ）で還元することによって得られる固体成分である。
【００４２】
チタン化合物（ｉｉ）、有機ケイ素化合物（ｉ）、エステル化合物（ｉｖ）は、それぞれ適当な溶媒に溶解または希釈して使用することが好ましい。
かかる溶媒としては、例えば、ヘキサン、ヘプタン、オクタン、デカン等の脂肪族炭化水素化合物、トルエン、キシレン等の芳香族炭化水素化合物、シクロヘキサン、メチルシクロヘキサン、デカリン等の脂環式炭化水素化合物、ジエチルエーテル、ジブチルエーテル、ジイソアミルエーテル、テトラヒドロフラン等のエーテル化合物が挙げられる。
【００４３】
有機マグネシウム化合物（ｉｉｉ）によって還元するときの反応温度は、通常−５０〜７０℃であり、好ましくは−３０〜５０℃であり、特に好ましくは−２５〜３５℃の範囲である。反応時間は特に限定されないが、通常３０分〜６時間程度である。その後、さらに２０〜１２０℃の反応温度で後反応を行ってもよい。
【００４４】
有機マグネシウム化合物（ｉｉｉ）によって還元する際に、例えば、無機酸化物、有機ポリマー等の多孔質担体を共存させ、固体成分（ａ）を多孔質担体に含浸させてもよい。用いられる多孔質担体としては公知のものでよい。例えば、ＳｉＯ2、Ａｌ2Ｏ3、ＭｇＯ、ＴｉＯ2、ＺｒＯ2等に代表される多孔質無機酸化物、またはポリスチレン、スチレン−ジビニルベンゼン共重合体、スチレン−エチレングリコール−ジメタクリル酸メチル共重合体、ポリアクリル酸メチル、ポリアクリル酸エチル、アクリル酸メチル−ジビニルベンゼン共重合体、ポリメタクリル酸メチル、メタクリル酸メチル−ジビニルベンゼン共重合体、ポリアクリロニトリル、アクリロニトリル−ジビニルベンゼン共重合体、ポリ塩化ビニル、ポリエチレン、ポリプロピレン等の有機多孔質ポリマー等が挙げられる。これらのうち好ましくは、有機多孔質ポリマーであり、特に好ましくは、スチレン−ジビニルベンゼン共重合体またはアクリロニトリル−ジビニルベンゼン共重合体である。
【００４５】
多孔質担体として好ましくは、触媒成分を有効に固定化する観点から、細孔半径２０〜２００ｎｍにおける細孔容量が、０．３ｃｍ3／ｇ以上であり、より好ましくは０．４ｃｍ3／ｇ以上であり、かつ該範囲の細孔容量は、細孔半径３．５〜７５００ｎｍにおける細孔容量に対して３５％以上であり、より好ましくは４０％以上である多孔質担体である。
【００４６】
有機ケイ素化合物（ｉ）の使用量は、チタン化合物（ｉｉ）中の総チタン原子に対するケイ素原子の原子比Ｓｉ／Ｔｉで、通常１〜５００であり、好ましくは１〜３００であり、特に好ましくは３〜１００である。
有機マグネシウム化合物（ｉｉｉ）の使用量は、チタン原子とケイ素原子の和とマグネシウム原子の原子比（Ｔｉ＋Ｓｉ）／Ｍｇで、通常０．１〜１０であり、好ましくは０．２〜５．０であり、特に好ましくは０．５〜２．０である。
また、固体触媒成分（ａ）におけるＭｇ／Ｔｉのモル比が１〜５１、好ましくは２〜３１、特に好ましくは４〜２６になるようにチタン化合物（ｉｉ）、有機ケイ素化合物（ｉ）、有機マグネシウム化合物（ｉｉｉ）の使用量を決定してもよい。
任意成分であるエステル化合物（ｉｖ）の使用量は、チタン化合物（ｉｉ）のチタン原子に対するエステル化合物のモル比、エステル化合物／Ｔｉで、通常０．０５〜１００であり、好ましくは０．１〜６０であり、特に好ましくは０．２〜３０である。
【００４７】
還元反応によって得られた固体成分（ａ）は通常、固液分離し、ヘキサン、ヘプタン、トルエン等の不活性炭化水素溶媒で数回洗浄を行う。
このようにして得られた固体成分（ａ）は、３価のチタン原子、マグネシウム原子およびヒドロカルビルオキシ基を含有し、一般に非晶性または極めて弱い結晶性を有する。特に好ましくは非晶性の構造である。
【００４８】
（ｂ）ハロゲン化化合物
ハロゲン化化合物（ｂ）とは、固体成分（ａ）中のヒドロカルビルオキシ基をハロゲン原子に置換し得る化合物である。好ましくは、周期表第４族元素のハロゲン化合物、第１３族元素のハロゲン化合物、第１４族元素のハロゲン化合物であり、より好ましくは、第４族元素のハロゲン化合物、第１４族元素のハロゲン化合物である。固体成分（ａ）中にチタン原子を含んでいない場合、少なくともチタン原子のハロゲン化合物を用いる。
【００４９】
周期表第４族元素のハロゲン化合物として好ましくは、式Ｍ1（ＯＲ14）bＸ44-b（ただし、式において、Ｍ1は周期表第４族の原子を表し、Ｒ14は炭素原子数１〜２０のヒドロカルビル基を表し、Ｘ4はハロゲン原子を表し、ｂは０≦ｂ＜４を満たす数を表す。）で表されるハロゲン化合物である。Ｍ1としては、例えば、チタン原子、ジルコニウム原子、ハフニウム原子が挙げられ、好ましくはチタン原子である。Ｒ14としては、例えば、メチル基、エチル基、プロピル基、イソプロピル基、ブチル基、イソブチル基、ｔｅｒｔ−ブチル基、アミル基、イソアミル基、ｔｅｒｔ−アミル基、ヘキシル基、ヘプチル基、オクチル基、デシル基、ドデシル基等のアルキル基、フェニル基、クレジル基、キシリル基、ナフチル基等のアリール基、プロペニル基等のアリル基、ベンジル基等のアラルキル基等が挙げられる。好ましくは、炭素原子数２〜１８のアルキル基または炭素原子数６〜１８のアリール基であり、特に好ましくは、炭素原子数２〜１８の直鎖状アルキル基である。また、２種以上の異なるＯＲ14基を有する第４族元素のハロゲン化合物を用いることも可能である。
【００５０】
Ｘ4で表されるハロゲン原子としては、例えば、塩素原子、臭素原子、ヨウ素原子が挙げられる。特に好ましくは塩素原子である。
【００５１】
式Ｍ1（ＯＲ14）bＸ44-bで表される周期表第４族元素のハロゲン化合物のｂは、０≦ｂ＜４を満たす数であり、好ましくは０≦ｂ≦２を満たす数であり、特に好ましくはｂ＝０である。
【００５２】
式Ｍ1（ＯＲ14）bＸ44-bで表される周期表第４族元素のハロゲン化合物としては、例えば、四塩化チタン、四臭化チタン、四ヨウ化チタン等のテトラハロゲン化チタン、メトキシチタントリクロライド、エトキシチタントリクロライド、ブトキシチタントリクロライド、フェノキシチタントリクロライド、エトキシチタントリブロマイド等のトリハロゲン化アルコキシチタン、ジメトキシチタンジクロライド、ジエトキシチタンジクロライド、ジブトキシチタンジクロライド、ジフェノキシチタンジクロライド、ジエトキシチタンジブロマイド等のジハロゲン化ジアルコキシチタンが挙げられ、同様にそれぞれに対応したジルコニウム化合物、ハフニウム化合物が挙げられる。最も好ましくは四塩化チタンである。
【００５３】
周期表第１３族元素または第１４族元素のハロゲン化合物として好ましくは、式Ｍ2Ｒ15m-cＸ5c（ただし、式において、Ｍ2は第１３族または第１４族原子を表し、Ｒ15は炭素原子数が１〜２０のヒドロカルビル基を表し、Ｘ5はハロゲン原子を表し、ｍはＭ2の原子価に相当する数を表す。ｃは０＜ｃ≦ｍを満たす数を表す。）で表される化合物である。
第１３族原子としては、例えば、ホウ素原子、アルミニウム原子、ガリウム原子、インジウム原子、タリウム原子が挙げられ、好ましくはホウ素原子またはアルミニウム原子であり、より好ましくはアルミニウム原子である。第１４族の原子としては、例えば、炭素原子、ケイ素原子、ゲルマニウム原子、錫原子、鉛原子が挙げられ、好ましくは、ケイ素原子、ゲルマニウム原子または錫原子であり、より好ましくはケイ素原子または錫原子である。
【００５４】
ｍはＭ2の原子価に相当する数であり、例えば、Ｍ2がケイ素原子のときｍ＝４である。
ｃは０＜ｃ≦ｍを満たす数を表し、Ｍ2がケイ素原子のときｃは好ましくは３または４である。
Ｘ5で表されるハロゲン原子としては、例えば、フッ素原子、塩素原子、臭素原子、ヨウ素原子が挙げられ、好ましくは塩素原子である。
【００５５】
Ｒ15としては、例えば、メチル基、エチル基、ノルマルプロピル基、イソプロピル基、ノルマルブチル基、イソブチル基、アミル基、イソアミル基、ヘキシル基、ヘプチル基、オクチル基、デシル基、ドデシル基等のアルキル基、フェニル基、トリル基、クレジル基、キシリル基、ナフチル基等のアリール基、シクロヘキシル基、シクロペンチル基等のシクロアルキル基、プロペニル基等のアルケニル基、ベンジル基等のアラルキル基等が挙げられる。Ｒ2として好ましくはアルキル基またはアリール基であり、より好ましくはメチル基、エチル基、ノルマルプロピル基、フェニル基またはパラトリル基である。
【００５６】
周期表第１３族元素のハロゲン化合物としては、例えば、トリクロロボラン、メチルジクロロボラン、エチルジクロロボラン、フェニルジクロロボラン、シクロヘキシルジクロロボラン、ジメチルクロロボラン、メチルエチルクロロボラン、トリクロロアルミニウム、メチルジクロロアルミニウム、エチルジクロロアルミニウム、フェニルジクロロアルミニウム、シクロヘキシルジクロロアルミニウム、ジメチルクロロアルミニウム、ジエチルクロロアルミニウム、メチルエチルクロロアルミニウム、エチルアルミニウムセスキクロライド、ガリウムクロライド、ガリウムジクロライド、トリクロロガリウム、メチルジクロロガリウム、エチルジクロロガリウム、フェニルジクロロガリウム、シクロヘキシルジクロロガリウム、ジメチルクロロガリウム、メチルエチルクロロガリウム、インジウムクロライド、インジウムトリクロライド、メチルインジウムジクロライド、フェニルインジウムジクロライド、ジメチルインジウムクロライド、タリウムクロライド、タリウムトリクロライド、メチルタリウムジクロライド、フェニルタリウムジクロライド、ジメチルタリウムクロライド等が挙げられ、これら化合物名の「クロロ」を「フルオロ」、「ブロモ」、または「ヨード」に置き換えた化合物も挙げられる。
【００５７】
周期表第１４族元素のハロゲン化合物として、例えば、テトラクロロメタン、トリクロロメタン、ジクロロメタン、モノクロロメタン、１，１，１−トリクロロエタン、１，１−ジクロロエタン、１，２−ジクロロエタン、１，１，２，２−テトラクロロエタン、テトラクロロシラン、トリクロロシラン、メチルトリクロロシラン、エチルトリクロロシラン、ノルマルプロピルトリクロロシラン、ノルマルブチルトリクロロシラン、フェニルトリクロロシラン、ベンジルトリクロロシラン、パラトリルトリクロロシラン、シクロヘキシルトリクロロシラン、ジクロロシラン、メチルジクロロシラン、エチルジクロロシラン、ジメチルジクロロシラン、ジフェニルジクロロシラン、メチルエチルジクロロシラン、モノクロロシラン、トリメチルクロロシラン、トリフェニルクロロシラン、テトラクロロゲルマン、トリクロロゲルマン、メチルトリクロロゲルマン、エチルトリクロロゲルマン、フェニルトリクロロゲルマン、ジクロロゲルマン、ジメチルジクロロゲルマン、ジエチルジクロロゲルマン、ジフェニルジクロロゲルマン、モノクロロゲルマン、トリメチルクロロゲルマン、トリエチルクロロゲルマン、トリノルマルブチルクロロゲルマン、テトラクロロ錫、メチルトリクロロ錫、ノルマルブチルトリクロロ錫、ジメチルジクロロ錫、ジノルマルブチルジクロロ錫、ジイソブチルジクロロ錫、ジフェニルジクロロ錫、ジビニルジクロロ錫、メチルトリクロロ錫、フェニルトリクロロ錫、ジクロロ鉛、メチルクロロ鉛、フェニルクロロ鉛等が挙げられ、これら化合物名の「クロロ」を「フルオロ」、「ブロモ」、または「ヨード」に置き換えた化合物も挙げられる。第１４族元素のハロゲン化合物として好ましくは、テトラクロロシラン、メチルトリクロロシラン、エチルトリクロロシラン、ノルマルプロピルトリクロロシラン、ノルマルブチルトリクロロシラン、フェニルトリクロロシラン、テトラクロロ錫、メチルトリクロロ錫、ノルマルブチルトリクロロ錫である。
【００５８】
ハロゲン化化合物（ｂ）として好ましくは、重合活性の観点から、四塩化チタン、メチルジクロロアルミニウム、エチルジクロロアルミニウム、テトラクロロシラン、フェニルトリクロロシラン、メチルトリクロロシラン、エチルトリクロロシラン、ノルマルプロピルトリクロロシランまたはテトラクロロ錫であり、特に好ましくは四塩化チタンまたはテトラクロロシランである。
ハロゲン化化合物（ｂ）として、上記化合物の１種を用いてもよいし、２種以上を併用してもよい。
【００５９】
（ｃ）電子供与体
本発明では固体触媒成分の調製において電子供与体（ｃ）を用いた接触処理が適宜可能である。電子供与体との接触処理により高い重合活性、共重合性能を付与することができる場合がある。電子供与体としては、エーテル類、ケトン類、アルデヒド類、カルボン酸類、有機酸または無機酸のエステル類、有機酸または無機酸の酸アミド類、酸無水物類等の含酸素電子供与性化合物、アンモニア類、アミン類、ニトリル類、イソシアネート類等の含窒素電子供与性化合物を挙げることができる。これらの電子供与性化合物のうち好ましくは有機酸のエステル類および／またはエーテル類であり、より好ましくはカルボン酸エステル類（ｃ１）および／またはエーテル類（ｃ２）である。
【００６０】
カルボン酸エステル類（ｃ１）としては、例えば、モノおよび多価のカルボン酸エステルが挙げられ、それらの例として飽和脂肪族カルボン酸エステル、不飽和脂肪族カルボン酸エステル、脂環式カルボン酸エステル、芳香族カルボン酸エステルを挙げることができる。具体的には、例えば、酢酸メチル、酢酸エチル、酢酸フェニル、プロピオン酸メチル、プロピオン酸エチル、酪酸エチル、吉草酸エチル、アクリル酸エチル、メタクリル酸メチル、安息香酸エチル、安息香酸ブチル、トルイル酸メチル、トルイル酸エチル、アニス酸エチル、コハク酸ジエチル、コハク酸ジブチル、マロン酸ジエチル、マロン酸ジブチル、マレイン酸ジメチル、マレイン酸ジブチル、イタコン酸ジエチル、イタコン酸ジブチルおよび下式で表されるフタル酸エステルを挙げることができる。
2008144009.tif 000007
（ただし、上式において、Ｒ16〜Ｒ19はそれぞれ独立に、水素原子、炭素原子からなる置換基を表し、Ｘ6、Ｘ7はそれぞれ独立に、水素原子、炭素原子または酸素原子からなる置換基を表す。）
Ｒ16〜Ｒ19として好ましくは、水素原子または炭素原子数１〜１０の炭化水素基であり、各置換基は互いに結合していてもよい。Ｘ6、Ｘ7として好ましくは、ヒドロキシ基、炭素原子数１〜２０のアルコキシ基である。また、芳香族環の一部または全部は水添されていてもよい。
【００６１】
上式で表わされるフタル酸誘導体としては、例えば、フタル酸、フタル酸モノエチル、フタル酸ジメチル、フタル酸メチルエチル、フタル酸ジエチル、フタル酸ジノルマルプロピル、フタル酸ジイソプロピル、フタル酸ジノルマルブチル、フタル酸ジイソブチル、フタル酸ジペンチル、フタル酸ジノルマルヘキシル、フタル酸ジノルマルヘプチル、フタル酸ジイソヘプチル、フタル酸ジノルマルオクチル、フタル酸ジ（２−エチルヘキシル）、フタル酸ジノルマルデシル、フタル酸ジイソデシル、フタル酸ジシクロヘキシル、フタル酸ジフェニル、フタル酸ジクロリドが挙げられ、好ましくは、フタル酸ジエチル、フタル酸ジノルマルプロピル、フタル酸ジイソプロピル、フタル酸ジノルマルブチル、または、フタル酸ジイソブチルが挙げられる。
【００６２】
これらのカルボン酸エステル類のうち、メタクリル酸エステル、マレイン酸エステル等の不飽和脂肪族カルボン酸エステルまたは安息香酸エステル、フタル酸エステル等の芳香族カルボン酸エステルが好ましく用いられる。より好ましくは、芳香族多価カルボン酸エステルであり、さらに、好ましくはフタル酸ジアルキルエステルであり、特に好ましくは２個のアルキル基の炭素原子数の合計が８以下であるフタル酸ジアルキルエステルである。
これらのカルボン酸エステルは１回の接触処理において１種類または複数種類を用いてもよいし、一連の固体触媒成分の製造において１種類または複数種類を用いてもよい。
【００６３】
エーテル類としては、例えば、ジアルキルエーテル化合物、環状エーテル化合物、１，３−ジエーテル化合物が挙げられる。
【００６４】
ジアルキルエーテル化合物としては、例えば、ジメチルエーテル、ジエチルエーテル、ジ−ｎ−プロピルエーテル、ジイソプロピルエーテル、ジ−ｎ−ブチルエーテル、ジイソブチルエーテル、メチル−ｎ−プロピルエーテル、メチル−ｎ−ブチルエーテル、エチル−ｎ−プロピルエーテル、エチル−ｎ−ブチルエーテル、メチルシクロヘキシルエーテルが挙げられ、好ましくはジ−ｎ−ブチルエーテルである。なお、ジ−ｎ−ブチルエーテルは単にジブチルエーテルまたはブチルエーテルと記載することもある。
【００６５】
環状エーテル化合物とは、環内に少なくとも一つの−Ｃ−Ｏ−Ｃ−結合を有する複素環式化合物である。
環状エーテル化合物としては、例えば、エチレンオキシド、プロピレンオキシド、トリメチレンオキシド、テトラヒドロフラン、２，５−ジメトキシテトラヒドロフラン、テトラヒドロピラン、ヘキサメチレンオキシド、１，３−ジオキセパン、１，３−ジオキサン、１，４−ジオキサン、１，３−ジオキソラン、２−メチル−１，３−ジオキソラン、２，２−ジメチル−１，３−ジオキソラン、４−メチル−１，３−ジオキソラン、２，４−ジメチル−１，３−ジオキソラン、フラン、２，５−ジメチルフラン、またはｓ−トリオキサンが挙げられる。なかでも好ましくは、環内に少なくとも一つの−Ｃ−Ｏ−Ｃ−Ｏ−Ｃ−結合を有する環状エーテルである。
【００６６】
１，３−ジエーテルとしては、例えば、下式［ＩＩＩ］で表されるジエーテル化合物が挙げられる。
2008144009.tif 000008
（ただし、上式［ＩＩＩ］において、Ｒ20〜Ｒ23はそれぞれ独立に炭素原子数１〜２０の直鎖状、分岐状または脂環式のアルキル基、アリール基またはアラルキル基であり、Ｒ20およびＲ21はそれぞれ独立に水素原子であってもよい。また、Ｒ20とＲ21は互いに結合していてもよい。）
具体的には、例えば、２，２−ジイソブチル−１，３−ジメトキシプロパン、２−イソプロピル−２−イソペンチル−１，３−ジメトキシプロパン、２，２−ビス（シクロヘキシルメチル）−１，３−ジメトキシプロパン、２−イソプロピル−２−３，７−ジメチルオクチル−１，３−ジメトキシプロパン、２，２−ジイソプロピル−１，３−ジメトキシプロパン、２−イソプロピル−２−シクロヘキシルメチル−１，３−ジメトキシプロパン、２，２−ジシクロヘキシル−１，３−ジメトキシプロパン、２−イソプロピル−２−イソブチル−１，３−ジメトキシプロパン、２，２−ジイソプロピル−１，３−ジメトキシプロパン、２，２−ジプロピル−１，３−ジメトキシプロパン、２−イソプロピル−２−シクロヘキシル−１，３−ジメトキシプロパン、２−イソプロピル−２−シクロペンチル−１，３−ジメトキシプロパン、２，２−ジシクロペンチル−１，３−ジメトキシプロパン、２−ヘプチル−２−ペンチル−１，３−ジメトキシプロパン等が挙げられる。
これら電子供与体は、１回の接触処理において１種類または複数種類を用いてもよいし、一連の固体触媒成分の製造において１種類または複数種類を用いてもよい。
【００６７】
（ｄ）有機酸ハライド
本発明の固体触媒成分の調製に使用される有機酸ハライド（ｄ）として好ましくは、モノまたは多価のカルボン酸ハライドが用いられ、それらの例として脂肪族カルボン酸ハライド、脂環式カルボン酸ハライド、芳香族カルボン酸ハライドを挙げることができる。具体例としては、アセチルクロライド、プロピオン酸クロライド、酪酸クロライド、吉草酸クロライド、アクリル酸クロライド、メタクリル酸クロライド、安息香酸クロライド、トルイル酸クロライド、アニス酸クロライド、コハク酸クロライド、マロン酸クロライド、マレイン酸クロライド、イタコン酸クロライド、フタル酸クロライド等を挙げることができる。
【００６８】
これらの有機酸ハライドのうち好ましくは、安息香酸クロライド、トルイル酸クロライド、フタル酸クロライド等の芳香族カルボン酸クロライドであり、さらに好ましくは芳香族ジカルボン酸ジクロライドであり、特に好ましくはフタル酸クロライドである。
【００６９】
（Ａ）固体触媒成分の調製
前記の好ましい固体触媒成分（Ａ）は、チタン原子、マグネシウム原子およびヒドロカルビルオキシ基を含有する固体成分（ａ）、ハロゲン化化合物（ｂ）ならびに電子供与体（ｃ）および／または有機酸ハライド（ｄ）を接触させることにより得られる。これらの接触処理は通常、全て窒素、アルゴン等の不活性気体雰囲気下で行われる。
【００７０】
固体触媒成分を得る接触処理の具体的な方法としては、
・（ａ）に（ｂ）、（ｃ）（投入順序任意）を投入し、接触処理する方法、
・（ａ）に（ｂ）、（ｄ）（投入順序任意）を投入し、接触処理する方法、
・（ａ）に（ｂ）と（ｃ）と（ｄ）の混合物を投入し、接触処理する方法、
・（ａ）に（ｂ）と（ｃ）の混合物、（ｄ）（投入順序任意）を投入し、接触処理する方法、
・（ａ）に（ｃ）を投入し、接触処理した後、（ｂ）を投入し、接触処理する方法、
・（ａ）に（ｃ）を投入し、接触処理した後、（ｂ）、（ｃ）（投入順序任意）を投入し、接触処理する方法、
・（ａ）に（ｃ）を投入し、接触処理した後、（ｂ）と（ｃ）の混合物を投入し、接触処理する方法、
・（ｂ）に（ａ）、（ｃ）（投入順序任意）を投入し、接触処理する方法、
・（ｂ）に（ａ）、（ｄ）（投入順序任意）を投入し、接触処理する方法、
・（ｂ）に（ａ）、（ｃ）、（ｄ）（投入順序任意）を投入し、接触処理する方法、
等が挙げられ、また、これら接触処理の後、さらに（ｂ）で１回以上接触処理する方法、（ｂ）と（ｃ）の混合物で１回以上接触処理する方法が挙げられる。
【００７１】
これらのうち（ａ）に（ｂ）、（ｄ）（投入順序任意）を投入し、接触処理する方法、（ａ）に（ｂ）と（ｃ）の混合物、（ｄ）（投入順序任意）を投入する方法、（ａ）に（ｂ）と（ｃ）の混合物、（ｄ）（投入順序任意）を投入し、接触処理した後、（ｂ）と（ｃ）の混合物を投入し、１回以上接触処理する方法、（ａ）に（ｃ）を投入し、接触処理した後、（ｂ）と（ｃ）の混合物で１回以上接触処理する方法が好ましく、（ａ）に（ｂ）と（ｃ）の混合物、（ｄ）の順序でそれぞれを投入し、接触処理する方法、（ａ）に（ｂ）と（ｃ）の混合物、（ｄ）の順序でそれぞれを投入し、接触処理した後、（ｂ）と（ｃ）の混合物を投入し、１回以上接触処理する方法、または（ａ）に（ｃ）を投入し、接触処理した後、（ｂ）と（ｃ）の混合物で１回以上接触処理する方法がより好ましい。特に好ましくは、（ａ）に（ｂ）と（ｃ２）の混合物、（ｄ）の順序でそれぞれを投入し、接触処理した後、（ｂ）と（ｃ１）と（ｃ２）の混合物を投入し、接触処理を行い、さらに（ｂ）と（ｃ２）の混合物で１回以上接触処理する方法、または（ａ）に（ｃ１）を投入し、接触処理した後、（ｂ）と（ｃ１）と（ｃ２）の混合物を投入し、接触処理を行い、さらに（ｂ）と（ｃ２）の混合物で１回以上接触処理する方法である。
【００７２】
接触処理は、スラリー法やボールミル等による機械的粉砕手段等、各成分を接触させうる公知のいかなる方法によっても行うことができるが、機械的粉砕を行う場合は、固体触媒成分の微粉の発生を抑制し、粒度分布を広くしない観点から、好ましくは希釈剤の存在下で接触させる。
【００７３】
希釈剤として好ましくは、処理対象成分に対して不活性である希釈剤であり、例えば、ペンタン、ヘキサン、ヘプタン、オクタン、デカン等の脂肪族炭化水素、ベンゼン、トルエン、エチルベンゼン、キシレン等の芳香族炭化水素、シクロヘキサン、シクロペンタン等の脂環式炭化水素、１，２−ジクロロエタン、モノクロロベンゼン等のハロゲン化炭化水素であり、好ましくは、脂肪族炭化水素、芳香族炭化水素であり、より好ましくは芳香族炭化水素であり、さらに好ましくはトルエン、キシレンである。
【００７４】
接触処理における希釈剤の使用量は、固体成分（ａ）１グラムあたり通常０．１ミリリットル〜１０００ミリリットルである。好ましくは１グラムあたり１ミリリットル〜１００ミリリットルである。
【００７５】
接触処理時間は特に限定されないが、好ましくは０．５〜８時間であり、より好ましくは１〜６時間である。接触処理の温度は通常−５０〜１５０℃であるが、好ましくは０〜１４０℃であり、さらに好ましくは６０〜１３５℃である。
【００７６】
固体触媒成分（Ａ）の［Ｉ］接触処理に次いで、［Ｉ］で得られた接触生成物を芳香族炭化水素溶媒によって洗浄する［ＩＩ］洗浄処理を行う。洗浄処理に用いる芳香族炭化水素溶媒としては、例えば、希釈剤と同様の芳香族炭化水素が挙げられ、なかでも好ましくは、トルエンおよびキシレンである。
【００７７】
１回の洗浄処理に用いる芳香族炭化水素溶媒の使用量は、接触処理に用いる希釈剤の使用量と同様である。洗浄処理における洗浄の温度は、通常−５０〜１５０℃であるが、好ましくは０〜１４０℃であり、さらに好ましくは６０〜１３５℃であり、洗浄の回数は通常１〜５回行えばよいが、必要に応じてさらに洗浄回数を増やしてもよい。
洗浄処理時間は特に限定されないが、好ましくは１〜１２０分であり、より好ましくは２〜６０分であり、さらに好ましくは５〜４０分である。
【００７８】
接触処理および洗浄処理においては、均一なスラリー状態が維持されるように攪拌することが好ましい。攪拌が不十分である場合、それぞれの処理が不十分となり、立体規則性や重合活性が十分でないことがある。また、攪拌が強すぎる場合、粒子が破壊されることがある。
【００７９】
接触処理および洗浄処理の後は、液体成分を一部またはほぼ全部除去する。液体成分が多く残ると未反応物等の除去が不十分となり、立体規則性や重合活性の観点から好ましくない。液体成分を除去する方法としては、適当な目開きのフィルターを通して液体成分をろ別する方法、固体成分を沈降分離後、上澄みの液体成分を除去する方法等が挙げられる。
【００８０】
ハロゲン化化合物（ｂ）の使用量は、固体成分（ａ）１ｇに対し、通常０．５〜１０００ミリモル、好ましくは１〜２００ミリモル、さらに好ましくは２〜１００ミリモルである。また、ハロゲン化化合物（ｂ）の使用に際しては、電子供与体（ｃ）を共に用いることが好ましい。その場合の（ｂ）１モルに対する（ｃ）の使用量は、通常１〜１００モル、好ましくは１．５〜７５モル、さらに好ましくは２〜５０モルである。
【００８１】
電子供与体（ｃ）の使用量は、固体成分（ａ）１ｇに対し、通常０．０１〜１００ミリモル、好ましくは０．０５〜５０ミリモル、さらに好ましくは０．１〜２０ミリモルである。
【００８２】
有機酸ハライド（ｄ）の使用量は、固体成分（ａ）１ｇに対し、通常０．１〜１００ミリモル、好ましくは０．３〜５０ミリモル、さらに好ましくは０．５〜２０ミリモルである。また、固体成分（ａ）中のマグネシウム原子１モル当たりの有機酸ハライド（ｄ）の使用量は、通常０．０１〜１．０モル、好ましくは０．０３〜０．５モルである。（ｃ）や（ｄ）の使用量が過度に多い場合には粒子の崩壊が起こることがある。
【００８３】
なお、それぞれの化合物を複数の回数にわたって使用して接触処理をする場合には、以上に述べた各化合物の使用量はそれぞれ一回ごとかつ一種類の化合物ごとの使用量を表す。
【００８４】
得られた固体触媒成分は、不活性な希釈剤と組合せてスラリー状態で重合に使用してもよいし、乾燥して得られる流動性の粉末として重合に使用してもよい。乾燥方法としては、減圧条件下揮発成分を除去する方法、窒素、アルゴン等不活性ガスの流通下揮発成分を除去する方法が挙げられる。乾燥時の温度は０〜２００℃であることが好ましく、５０〜１００℃であることがより好ましい。乾燥時間は、０．０１〜２０時間であることが好ましく、０．５〜１０時間であることがより好ましい。
【００８５】
（Ｂ）有機アルミニウム化合物および／または有機アルミニウムオキシ化合物
オレフィン共重合用触媒を形成するために使用する有機アルミニウム化合物および／または有機アルミニウムオキシ化合物（Ｂ）は、少なくとも分子内に一個のＡｌ−炭素結合を有するものである。代表的なものを一般式で下記に示す。
Ｒ24wＡｌＸ83-w
Ｒ25Ｒ26Ａｌ−Ｏ−ＡｌＲ27Ｒ28
（式中、Ｒ24〜Ｒ28は炭素原子数１〜２０のヒドロカルビル基を、Ｘ8はハロゲン原子、水素原子またはアルコキシ基を表し、ｗは２≦ｗ≦３を満たす数である。）
かかる有機アルミニウム化合物の具体例としては、トリエチルアルミニウム、トリイソブチルアルミニウム、トリヘキシルアルミニウム等のトリアルキルアルミニウム、ジエチルアルミニウムハイドライド、ジイソブチルアルミニウムハイドライド等のジアルキルアルミニウムハイドライド、ジエチルアルミニウムクロライド等のジアルキルアルミニウムハライド、トリエチルアルミニウムとジエチルアルミニウムクロライドとの混合物のようなトリアルキルアルミニウムとジアルキルアルミニウムハライドとの混合物、テトラエチルジアルモキサン、テトラブチルジアルモキサン等のアルキルアルモキサンが例示できる。
【００８６】
これらの有機アルミニウム化合物のうち、トリアルキルアルミニウム、トリアルキルアルミニウムとジアルキルアルミニウムハライドとの混合物、または、アルキルアルモキサンが好ましく、とりわけトリエチルアルミニウム、トリイソブチルアルミニウム、トリエチルアルミニウムとジエチルアルミニウムクロライドとの混合物またはテトラエチルジアルモキサンが好ましい。
【００８７】
オレフィン重合用触媒を形成するために、窒素原子に隣接する少なくとも１つ以上の炭素原子数１〜３のアルキル基を有する芳香族窒素複素環式化合物（Ｃ）の他に、必要に応じて電子供与性化合物（Ｄ）を加えてもよい。電子供与性化合物（Ｄ）としては、例えば、酸素含有化合物、窒素含有化合物、リン含有化合物、硫黄含有化合物が挙げられ、なかでも好ましくは、酸素含有化合物または窒素含有化合物である。
酸素含有化合物としては、例えば、アルコキシケイ素類、エーテル類、エステル類、ケトン類等が挙げられ、なかでも好ましくは、アルコキシケイ素類またはエーテル類である。
【００８８】
アルコキシケイ素類としては、一般式Ｒ29rＳｉ（ＯＲ30）4-r（式中、Ｒ29は炭素原子数１〜２０のヒドロカルビル基、水素原子またはヘテロ原子含有置換基を表し、Ｒ30は炭素原子数１〜２０のヒドロカルビル基を表し、ｒは０≦ｒ＜４を満たす数を表す。全てのＲ29および全てのＲ30はそれぞれ同じであっても異なっていてもよい。）で表されるアルコキシケイ素化合物が用いられる。Ｒ29がヒドロカルビル基の場合、例えば、メチル基、エチル基、プロピル基、ブチル基、ペンチル基等の直鎖状アルキル基、イソプロピル基、ｓｅｃ−ブチル基、ｔｅｒｔ−ブチル基、ｔｅｒｔ−アミル基、等の分岐鎖状アルキル基、シクロペンチル基、シクロヘキシル基等のシクロアルキル基、シクロペンテニル基等のシクロアルケニル基、フェニル基、トリル基等のアリール基等が挙げられる。なかでもアルコキシケイ素化合物のケイ素原子と直接結合した炭素原子が２級炭素原子、または３級炭素原子であるＲ29を少なくとも１つ持つことが好ましい。Ｒ29がヘテロ原子含有置換基の場合、ヘテロ原子としては、例えば、酸素原子、窒素原子、硫黄原子、リン原子が挙げられる。具体的にはジメチルアミノ基、メチルエチルアミノ基、ジエチルアミノ基、エチル−ｎ−プロピルアミノ基、ジ−ｎ−プロピルアミノ基、ピロリル基、ピリジル基、ピロリジニル基、ピペリジル基、パーヒドロインドリル基、パーヒドロイソインドリル基、パーヒドロキノリル基、パーヒドロイソキノリル基、パーヒドロカルバゾリル基、パーヒドロアクリジニル基、フリル基、ピラニル基、パーヒドロフリル基、チエニル基等が挙げられ、なかでもヘテロ原子がアルコキシケイ素化合物のケイ素原子と直接化学結合できる置換基が好ましい。
【００８９】
アルコキシケイ素化合物としては、例えば、ジイソプロピルジメトキシシラン、ジイソブチルジメトキシシラン、ジ−ｔｅｒｔ−ブチルジメトキシシラン、ｔｅｒｔ−ブチルメチルジメトキシシラン、ｔｅｒｔ−ブチルエチルジメトキシシラン、ｔｅｒｔ−ブチル−ｎ−プロピルジメトキシシラン、ｔｅｒｔ−ブチル−ｎ−ブチルジメトキシシラン、ｔｅｒｔ−アミルメチルジメトキシシラン、ｔｅｒｔ−アミルエチルジメトキシシラン、ｔｅｒｔ−アミル−ｎ−プロピルジメトキシシラン、ｔｅｒｔ−アミル−ｎ−ブチルジメトキシシラン、イソブチルイソプロピルジメトキシシラン、ｔｅｒｔ−ブチルイソプロピルジメトキシシラン、ジシクロブチルジメトキシシラン、シクロブチルイソプロピルジメトキシシラン、シクロブチルイソブチルジメトキシシラン、シクロブチル−ｔｅｒｔ−ブチルジメトキシシラン、ジシクロペンチルジメトキシシラン、シクロペンチルイソプロピルジメトキシシラン、シクロペンチルイソブチルジメトキシシラン、シクロペンチル−ｔｅｒｔ−ブチルジメトキシシラン、ジシクロヘキシルジメトキシシラン、シクロヘキシルメチルジメトキシシラン、シクロヘキシルエチルジメトキシシラン、シクロヘキシルイソプロピルジメトキシシラン、シクロヘキシルイソブチルジメトキシシラン、シクロヘキシル−ｔｅｒｔ−ブチルジメトキシシラン、シクロヘキシルシクロペンチルジメトキシシラン、シクロヘキシルフェニルジメトキシシラン、ジフェニルジメトキシシラン、フェニルメチルジメトキシシラン、フェニルイソプロピルジメトキシシラン、フェニルイソブチルジメトキシシラン、フェニル−ｔｅｒｔ−ブチルジメトキシシラン、フェニルシクロペンチルジメトキシシラン、ジイソプロピルジエトキシシラン、ジイソブチルジエトキシシラン、ジ−ｔｅｒｔ−ブチルジエトキシシラン、ｔｅｒｔ−ブチルメチルジエトキシシラン、ｔｅｒｔ−ブチルエチルジエトキシシラン、ｔｅｒｔ−ブチル−ｎ−プロピルジエトキシシラン、ｔｅｒｔ−ブチル−ｎ−ブチルジエトキシシラン、ｔｅｒｔ−アミルメチルジエトキシシラン、ｔｅｒｔ−アミルエチルジエトキシシラン、ｔｅｒｔ−アミル−ｎ−プロピルジエトキシシラン、ｔｅｒｔ−アミル−ｎ−ブチルジエトキシシラン、ジシクロペンチルジエトキシシラン、ジシクロヘキシルジエトキシシラン、シクロヘキシルメチルジエトキシシラン、シクロヘキシルエチルジエトキシシラン、ジフェニルジエトキシシラン、フェニルメチルジエトキシシラン、２−ノルボルナンメチルジメトキシシラン、ビス（パーヒドロキノリノ）ジメトキシシラン、ビス（パーヒドロイソキノリノ）ジメトキシシラン、（パーヒドロキノリノ）（パーヒドロイソキノリノ）ジメトキシシラン、（パーヒドロキノリノ）メチルジメトキシシラン、（パーヒドロイソキノリノ）メチルジメトキシシラン、（パーヒドロキノリノ）エチルジメトキシシラン、（パーヒドロイソキノリノ）エチルジメトキシシラン、（パーヒドロキノリノ）（ｎ−プロピル）ジメトキシシラン、（パーヒドロイソキノリノ）（ｎ−プロピル）ジメトキシシラン、（（パーヒドロキノリノ）（ｔｅｒｔ−ブチル）ジメトキシシラン、（パーヒドロイソキノリノ）（ｔｅｒｔ−ブチル）ジメトキシシラン、ジエチルアミノジメトキシシラン、ジエチルアミノジエトキシシランが挙げられる。
【００９０】
エーテル類としては、電子供与体（ｃ）において例示した環状エーテル化合物、１，３−ジエーテル化合物が挙げられる。
【００９１】
窒素含有化合物としては、例えば、２，６−ジメチルピペリジン、２，２，６，６−テトラメチルピペリジン等の２，６−置換ピペリジン類、２，５−置換ピペリジン類、Ｎ，Ｎ，Ｎ’，Ｎ’−テトラメチルメチレンジアミン、Ｎ，Ｎ，Ｎ’，Ｎ’−テトラエチルメチレンジアミン等の置換メチレンジアミン類、１，３−ジベンジルイミダゾリジン等の置換イミダゾリジン類等が挙げられる。なかでも好ましくは２，６−置換ピペリジン類である。
【００９２】
電子供与性化合物（Ｄ）として特に好ましくは、シクロヘキシルメチルジメトキシシラン、シクロヘキシルエチルジメトキシシラン、ジイソプロピルジメトキシシラン、ｔｅｒｔ−ブチルエチルジメトキシシラン、ｔｅｒｔ−ブチル−ｎ−プロピルジメトキシシラン、フェニルジメトキシシラン、ジフェニルジメトキシシラン、ジシクロブチルジメトキシシラン、ジシクロペンチルジメトキシシラン、１，３−ジオキソラン、１，３−ジオキサン、２，６−ジメチルピペリジン、２，２，６，６−テトラメチルピペリジン、２−イソプロピル−２−イソブチル−１，３−ジメトキシプロパン、２−イソプロピル−２−イソペンチル−１，３−ジメトキシプロパン、２，２−ジイソブチル−１，３−ジメトキシプロパン、２，２−ジイソプロピル−１，３−ジメトキシプロパン、または２，２−ジシクロヘキシル−１，３−ジメトキシプロパンである。
【００９３】
［オレフィンの共重合］
本発明により得られるオレフィン共重合用触媒を用いたオレフィン共重合体の製造において、オレフィンとは、エチレンおよび炭素原子数３以上のα−オレフィンを表し、かかるα−オレフィンの具体例としては、プロピレン、１−ブテン、１−ペンテン、１−ヘキセン、１−ヘプテン、１−オクテン、１−デセン等の直鎖状モノオレフィン、３−メチル−１−ブテン、３−メチル−１−ペンテン、４−メチル−１−ペンテン等の分岐鎖状モノオレフィン、ビニルシクロヘキサン等が挙げられ、任意の２種類以上を組合せて用いればよい。さらに、共役ジエンや非共役ジエンのような多不飽和結合を有する化合物を共重合に用いることも可能である。
【００９４】
これらのオレフィンの組み合わせとしては、好ましくはエチレンとα−オレフィンあり、より好ましくはエチレンと直鎖状α−オレフィンであり、さらに好ましくはエチレンとプロピレン、エチレンと１−ブテン、エチレンと１−ヘキセンおよびエチレンと１−オクテンであり、特に好ましくは、エチレンとプロピレンおよびエチレンと１−ブテンであり、最も好ましくはエチレンとプロピレンである。
【００９５】
本発明のオレフィン共重合用触媒を用いて製造されるオレフィン共重合体として好ましくはエチレン−α−オレフィン共重合体であり、より好ましくはエチレン−直鎖状α−オレフィン共重合体であり、さらに好ましくは、エチレン−プロピレン共重合体、エチレン−１−ブテン共重合体、エチレン−１−ヘキセン共重合体、エチレン−１−オクテン共重合体、プロピレン−１−ブテン共重合体およびプロピレン−１−ヘキセン共重合体であり、特に好ましくは、エチレン−プロピレン共重合体およびエチレン−１−ブテン共重合体であり、最も好ましくはエチレン−プロピレン共重合体である。
【００９６】
上記、好ましいオレフィン共重合体の共重合組成としては、エチレンに由来する単量体単位が通常１０〜９０モル％である。好ましくはエチレンに由来する単量体単位が３０〜８０モル％であり、より好ましくはエチレンに由来する単量体単位が４０〜７５モル％である。
【００９７】
本発明のオレフィン共重合用触媒を用いて製造されるランダム性の高いオレフィン共重合体とは、オレフィン共重合体中の２種類のオレフィンモノマーＭ1とオレフィンモノマーＭ2の配列、即ち、モノマーシーケンス分布が統計的にランダムに近いオレフィン共重合体である。モノマーシーケンス分布のランダム性の指標としては、例えば、各オレフィンモノマーの反応性比の積ｒ1ｒ2が挙げられる。ここでｒ１は、オレフィン共重合体の生長末端がオレフィンモノマーＭ1に由来する単量体単位であるときのオレフィンモノマーＭ1とＭ2の相対反応性であり、ｒ2は、オレフィン共重合体の生長末端がオレフィンモノマーＭ2に由来する単量体単位であるときのＭ2とＭ1の相対反応性である。モノマーの反応性比の積ｒ1ｒ2が１よりも小さいとＭ1とＭ2は交互に共重合体の主鎖中に入りやすく、１よりも大きければブロック的に入りやすいことを示している。モノマーの反応性比の積ｒ1ｒ2＝１の場合は特に理想共重合と呼ばれ、オレフィンモノマーＭ1とＭ2はまったくランダムに分布する。即ち、ｒ1ｒ2が１に近いほどランダム性が高いことを意味する。本発明における反応性比の積ｒ1ｒ2の範囲として好ましくは１．０〜３．０であり、より好ましくは１．０〜２．５であり、さらに好ましくは１．０〜２．０であり、特に好ましくは１．０〜１．５である。
【００９８】
本発明のオレフィン共重合は、上記組み合わせのオレフィンの共重合のみを行ってもよく、または、ホモポリプロピレンの重合を行った後に共重合を行うような、重合を２段以上にして行うヘテロブロック共重合で行ってもよい。
【００９９】
本発明オレフィン共重合用触媒は、前記の固体触媒成分（Ａ）、有機アルミニウムおよび／または有機アルミニウムオキシ化合物（Ｂ）ならびに窒素原子に隣接する少なくとも１つ以上の炭素原子に炭素原子数１〜３のアルキル基を有する芳香族窒素複素環式化合物（Ｃ）を接触させて得られるオレフィン共重合用触媒である。ここでいう接触とは、触媒成分（Ａ）、（Ｂ）および（Ｃ）が接触し、触媒が形成されるならどのような手段によってもよく、予め溶媒で希釈してまたは希釈せずに成分（Ａ）、（Ｂ）および（Ｃ）を混合して接触させる方法や、別々に重合槽に供給して重合槽の中で接触させる方法等を採用できる。各触媒成分を重合槽に供給する方法としては、窒素、アルゴン等の不活性ガス中で水分のない状態で供給することが好ましい。各触媒成分は、いずれか２者または３者を予め接触させて供給してもよい。
【０１００】
前記の触媒存在下にオレフィンの重合を行うことが可能であるが、このような重合（本重合）の実施前に以下に述べる予備重合を行ってもよい。
【０１０１】
予備重合は通常、固体触媒成分（Ａ）および有機アルミニウム化合物および／または有機アルミニウムオキシ化合物（Ｂ）の存在下、少量のオレフィンを供給して実施され、スラリー状態で行うのが好ましい。スラリー化するのに用いる溶媒としては、例えば、プロパン、ブタン、イソブタン、ペンタン、イソペンタン、ヘキサン、ヘプタン、オクタン、シクロヘキサン、ベンゼン、トルエンのような不活性炭化水素が挙げられる。また、スラリー化するに際し、不活性炭化水素溶媒の一部または全部に変えて液状のオレフィンを用いることができる。
【０１０２】
予備重合時の有機アルミニウム化合物の使用量は、固体触媒成分中のチタン原子１モルあたり、通常０．５〜７００モルのごとく広範囲に選ぶことができるが、０．８〜５００モルが好ましく、１〜２００モルが特に好ましい。
【０１０３】
また、予備重合されるオレフィンの量は、固体触媒成分１ｇあたり通常０．０１〜１０００ｇ、好ましくは０．０５〜５００ｇ、特に好ましくは０．１〜２００ｇである。
【０１０４】
予備重合を行う際のスラリー濃度は、１〜５００ｇ−固体触媒成分／リットル−溶媒が好ましく、特に３〜３００ｇ−固体触媒成分／リットル−溶媒が好ましい。予備重合温度は、−２０〜１００℃が好ましく、特に０〜８０℃が好ましい。また、予備重合中の気相部でのオレフィンの分圧は、１ｋＰａ〜２ＭＰａが好ましく、特に１０ｋＰａ〜１ＭＰａが好ましいが、予備重合の圧力、温度において液状であるオレフィンについては、この限りではない。さらに、予備重合時間に特に限定されないが、通常２分間から１５時間が好適である。
【０１０５】
予備重合を実施する際、固体触媒成分（Ａ）、有機アルミニウム化合物および／または有機アルミニウムオキシ化合物（Ｂ）、オレフィンを供給する方法としては、固体触媒成分（Ａ）と有機アルミニウム化合物および／または有機アルミニウムオキシ化合物（Ｂ）を接触させておいた後オレフィンを供給する方法、固体触媒成分（Ａ）とオレフィンを接触させておいた後有機アルミニウム化合物および／または有機アルミニウムオキシ化合物（Ｂ）を供給する方法等のいずれの方法を用いてもよい。また、オレフィンの供給方法としては、重合槽内が所定の圧力になるように保持しながら順次オレフィンを供給する方法、または所定のオレフィン量を最初にすべて供給する方法のいずれの方法を用いてもよい。また、得られる共重合体の分子量を調節するために水素等の連鎖移動剤を添加することも可能である。
【０１０６】
さらに、有機アルミニウム化合物および／または有機アルミニウムオキシ化合物（Ｂ）の存在下、固体触媒成分（Ａ）を少量のオレフィンで予備重合するに際し、必要に応じて窒素原子に隣接する少なくとも１つ以上の炭素原子に炭素原子数１〜３のアルキル基を有する芳香族窒素複素環式化合物（Ｃ）または電子供与性化合物（Ｄ）を共存させてもよい。使用される電子供与性化合物（Ｄ）は、上記の窒素原子に隣接する少なくとも１つ以上の炭素原子に炭素原子数１〜３のアルキル基を有する芳香族窒素複素環式化合物（Ｃ）または電子供与性化合物（Ｄ）の一部または、全部である。その使用量は、固体触媒成分（Ａ）中に含まれるチタン原子１モルに対し、通常０．０１〜４００モル、好ましくは０．０２〜２００モル、特に好ましくは、０．０３〜１００モルであり、有機アルミニウム化合物および／または有機アルミニウムオキシ化合物（Ｂ）に対し、通常０．００３〜５モル、好ましくは０．００５〜３モル、特に好ましくは０．０１〜２モルである。
【０１０７】
予備重合の際の窒素原子に隣接する少なくとも１つ以上の炭素原子に炭素原子数１〜３のアルキル基を有する芳香族窒素複素環式化合物（Ｃ）または電子供与性化合物（Ｄ）の供給方法に特に限定されず、有機アルミニウム化合物および／または有機アルミニウムオキシ化合物（Ｂ）と別々に供給してもよいし、予め接触させて供給してもよい。また、予備重合で使用されるオレフィンは、本重合で使用されるオレフィンと同じであっても異なっていてもよい。
【０１０８】
上記のように予備重合を行った後、または、予備重合を行うことなく、前述の固体触媒成分（Ａ）、有機アルミニウム化合物および／または有機アルミニウムオキシ化合物（Ｂ）ならびに窒素原子に隣接する少なくとも１つ以上の炭素原子に炭素原子数１〜３のアルキル基を有する置換基を有する芳香族窒素複素環式化合物（Ｃ）からなるオレフィン重合用触媒の存在下に、オレフィンの本重合を行うことができる。
【０１０９】
本重合時の有機アルミニウム化合物の使用量は通常、固体触媒成分（Ａ）中のチタン原子１モルあたり、１〜１０００モルのごとく広範囲に選ぶことができるが、特に好ましくは５〜６００モルの範囲である。
【０１１０】
また、本重合時に使用される窒素原子に隣接する少なくとも１つ以上の炭素原子に炭素原子数１〜３のアルキル基を有する置換基を有する芳香族窒素複素環式化合物（Ｃ）は、固体触媒成分（Ａ）中に含まれるチタン原子１モルに対し、通常０．１〜２０００モル、好ましくは０．３〜１０００モル、特に好ましくは０．５〜８００モルであり、有機アルミニウム化合物に対し、通常０．００１〜５モル、好ましくは０．００５〜３モル、特に好ましくは０．０１〜１モルである。
【０１１１】
本重合の重合温度は、通常−３０〜３００℃までにわたって実施することができるが、２０〜１８０℃が好ましい。重合圧力に関しては特に制限はないが、工業的かつ経済的であるという点で、一般に、常圧〜１０ＭＰａ、好ましくは２００ｋＰａ〜５ＭＰａ程度の圧力が採用される。重合形式としては、バッチ式、連続式いずれでも可能である。また、プロパン、ブタン、イソブタン、ペンタン、ヘキサン、ヘプタン、オクタンのごとき不活性炭化水素溶媒によるスラリー重合または溶液重合、重合温度において液状のオレフィンを媒体としたバルク重合または気相重合も可能である。
【０１１２】
本重合時には共重合体の分子量を調節するために水素等の連鎖移動剤を添加することも可能である。
【実施例】
【０１１３】
以下、実施例および比較例によって本発明をさらに詳細に説明するが、本発明は、以下の実施例によって特に限定をうけるものではない。なお実施例中、共重合体の各種物性の評価方法は、次のとおりである。
【０１１４】
（１）２０℃キシレン可溶部（以下ＣＸＳと略す）
１ｇの共重合体を２００ｍｌの沸騰したキシレンに溶解させたのち、５０℃まで徐冷し、次いで氷水に浸し撹拌しながら２０℃まで冷却し、２０℃で３時間放置したのち、析出した共重合体を濾別した。濾液中に残存した共重合体の重量百分率をＣＸＳ（単位＝％）とした。ＣＸＳの値が高いほど、結晶成分が少なく、よりゴム状ポリマーが多いので、耐衝撃性能の観点から好ましい。
【０１１５】
（２）極限粘度（以下［η］と略す）
テトラリン溶媒に共重合体を溶解し、ウベローデ型粘度計を用いて１３５℃にて測定した。
【０１１６】
（３）嵩密度
ＪＩＳ  Ｋ  ６７２１（１９６６）に準拠して測定した。
【０１１７】
（４）固体触媒成分等の固体サンプルの組成分析についてはそれぞれ次のように実施した。即ち、チタン原子含有量は、固体サンプルを希硫酸で分解後、これに過剰の過酸化水素水を加え、得られた液状サンプルの４１０ｎｍの特性吸収を日立製ダブルビーム分光光度計Ｕ−２００１型を用いて測定し、別途作成しておいた検量線により求めた。アルコキシ基含有量は、固体サンプルを水で分解後、得られた液状サンプル中のアルコキシ基に対応するアルコール量を、ガスクロマトグラフィー内部標準法を用いて求め、アルコキシ基含有量に換算した。カルボン酸エステル含有量は、固体サンプルを水で分解後、飽和炭化水素溶媒で可溶成分を抽出し、抽出液中のカルボン酸エステル量をガスクロマトグラフィー内部標準法で求めた。
【０１１８】
（４）エチレン−プロピレン共重合体中のプロピレン含量（単位：ｍｏｌ％）
Ｍ．ド．ポーター（M.De Pooter）外著、「ジャーナル・オブ・アプライド・ポリマー・サイエンス（Journal of Applied Polymer Science）」、第４２巻、米国、１９９１年、ｐ．３９９−ｐ．４０８の記載をもとに13Ｃ−ＮＭＲ法によって、下記の条件で測定し、算出した。
装置：日本電子（株）製ＪＮＭ−ＥＸ２７０
プローブ径：１０ｍｍφ
溶媒：オルトジクロロベンゼン
温度：１３５℃
試料濃度：５重量％
パルス幅：４５
繰り返し時間：１０秒
積算回数：２５００回
【０１１９】
（５）各モノマーの反応性比の積（ｒ1ｒ2）
（５）と同様な条件で測定し、角五外著、「マクロモルキュールズ（Macromolecules）」、第１５巻、米国、１９８２年、ｐ．１１５０−ｐ．１１５２の記載をもとに算出した。ｒ1ｒ2が１に近いほどランダム性が高いことを示す。
【０１２０】
（６）ガラス転移温度（Ｔｇ、単位：℃）
示差走査熱量測定装置（ＴＡインスツルメンツ社製  ＤＳＣ  Ｑ１００）を使用し、試片約１０ｍｇを窒素雰囲気下で２００℃で溶融させた後、２００℃で５分間保持し、１０℃／分の降温速度で−９０℃まで降温した。その後、１０℃／分で２００℃まで昇温する際の吸熱曲線から測定した。
【０１２１】
（７）結晶化熱量（ΔＨｃ、単位：Ｊ／ｇ）
ガラス転移温度と同様の装置を使用し、試片約１０ｍｇを窒素雰囲気下で２００℃で溶融させた後、２００℃で５分間保持し、１０℃／分の降温速度で−９０℃まで降温する際の放熱ピークから、単位重さ当たりの結晶化熱量（ΔＨｃ）を求めた。
【０１２２】
［実施例１］
（１）固体成分（ａ）の合成
図１に示す２００リットルの円筒型反応器（直径０．３５ｍの攪拌羽根を３対備えた撹拌機および幅０．０５ｍの邪魔板４枚を備えた直径０．５ｍのもの）を窒素置換し、ヘキサン５４リットル、ジイソブチルフタレート１００ｇ、テトラエトキシシラン２０．６ｋｇおよびテトラブトキシチタン２．２３ｋｇを投入、撹拌した。次に、前記混合物に、ブチルマグネシウムクロリドのジブチルエーテル溶液（濃度２．１モル／リットル）５１リットルを反応器内の温度を７℃に保ちながら４時間かけて滴下した。この時の攪拌回転数は１５０ｒｐｍであった。滴下終了後、２０℃で１時間撹拌したあと濾過し、得られた固体について室温下トルエン７０リットルでの洗浄を３回行い、トルエンを加え、固体触媒成分前駆体スラリーを得た。
該固体触媒成分前駆体は、Ｔｉ：１．９重量％、ＯＥｔ（エトキシ基）：３５．６重量％、ＯＢｕ（ブトキシ基）：３．５重量％を含有していた。
【０１２３】
（２）固体触媒成分（Ａ）の合成
上記（１）で用いたものと同じ形状の２００リットルの円筒型反応器を窒素置換し、上記（１）で得られた固体触媒成分前駆体スラリーを移送した。静置後、スラリーの体積が４９．７リットルとなるようにトルエン量を抜き出し、撹拌下、８０℃で１時間撹拌し、その後、スラリーを４０℃以下となるように冷却した。その後、テトラクロロチタン３０リットルと、ジブチルエーテル１．１６ｋｇとの混合液を投入、さらにオルトフタル酸クロライド４．２３ｋｇを投入した。反応器内の温度を１１０℃として３時間撹拌した後、濾過し、得られた固体について９５℃にてトルエン９０リットルでの洗浄を３回実施した。
トルエンを加え、スラリーとし、静置後、スラリーの体積が４９．７リットルとなるようにトルエンを抜き出し、攪拌下、テトラクロロチタン１５リットルと、ジブチルエーテル１．１６ｋｇと、ジイソブチルフタレート０．８７ｋｇとの混合液を投入した。反応器内の温度を１０５℃として１時間攪拌した後、濾過し、得られた固体について９５℃にてトルエン９０リットルでの洗浄を２回実施した。
トルエンを加え、スラリーとし、静置後、スラリーの体積が４９．７リットルとなるようにトルエンを抜き出し、攪拌下、テトラクロロチタン１５リットルと、ジブチルエーテル１．１６ｋｇとの混合液を投入した。反応器内の温度を１０５℃として１時間攪拌した後、濾過し、得られた固体について９５℃にてトルエン９０リットルでの洗浄を２回実施した。
トルエンを加え、スラリーとし、静置後、スラリーの体積が４９．７リットルとなるようにトルエンを抜き出し、攪拌下、テトラクロロチタン１５リットルと、ジブチルエーテル１．１６ｋｇとの混合液を投入した。反応器内の温度を１０５℃として１時間攪拌した後、濾過し、得られた固体について９５℃にてトルエン９０リットルでの洗浄を３回、ヘキサン９０リットルでの洗浄を２回実施した。得られた固体成分を乾燥し、固体触媒成分を得た。
該固体触媒成分は、Ｔｉ：２．２重量％、フタル酸エステル化合物成分：９．４重量％を含有していた。
【０１２４】
（３）〔エチレン−プロピレン共重合体の製造〕
３Ｌのかき混ぜ式ステンレス製オートクレーブを５℃以下に冷却し、オートクレーブ内を減圧にした。減圧にした状態で、ヘプタン０．９０Ｌ、プロピレン２００ｇを導入した後、閉鎖系の状態で６５℃まで昇温した。内温が６５℃で安定したの後、エチレン分圧が０．１０ＭＰａになるようエチレンを導入した。オートクレーブ内が安定した後、ヘプタン１０ｍＬ、トリエチルアルミニウムの１．０ｍｍｏｌ／ｍｌヘキサン溶液を２．６ｍｌ（即ち、トリエチルアルミニウムとして２．６ｍｍｏｌ）、１，２−ジメトキシベンゼンの０．０５７ｍｍｏｌ／ｍＬヘプタン溶液を４．６ｍＬ（即ち、１，２−ジメトキシベンゼンを０．２６ｍｍｏｌ）および実施例１（２）に記載の固体触媒成分６．００ｍｇを混合したものをアルゴンで加圧投入し、重合を開始した。６５℃で、エチレンをエチレン分圧が０．１０ＭＰａに調整されるようにフィードし、３０分間攪拌を続けた。エタノールをアルゴンで加圧投入して重合した。内容液を少量の塩酸を加えたエタノール中に入れ、析出したポリマーをろ過、真空乾燥してエチレン−プロピレン共重合体を３４ｇ得た。１時間あたりの活性は、１１０００ｇ−共重合体／ｇ−触媒／ｈｒ、エチレン−プロピレン共重合体中のエチレン含量は４７．２ｍｏｌ％、ｒ1ｒ2は１．３９、［η］は２．２１ｄｌ／ｇ、ＣＸＳは９５．６ｗｔ％、ΔＨｃは０．７８Ｊ／ｇ、Ｔｇは−４６．１℃であった。
【０１２５】
比較例１〔エチレン−プロピレン共重合体の製造〕
ヘプタン０．９Ｌを１．０Ｌに、プロピレン２００ｇを１５０ｇに、エチレン分圧０．１０ＭＰａを０．２０ＭＰａに、水素分圧０ＭＰａを０．０４ＭＰａに、１，２−ジメトキシベンゼンの０．０５７ｍｍｏｌ／ｍｌヘプタン溶液を４．６ｍＬ（即ち、１，２−ジメトキシベンゼンを０．２６ｍｍｏｌ）の代わりに、２，６−ルチジンの０．０５７ｍｍｏｌ／ｍｌヘプタン溶液を４．６ｍＬ（即ち、２，６−ルチジンを０．２６ｍｍｏｌ）に、および、実施例１（２）に記載の固体触媒成分６．００ｍｇを３．７０ｍｇにする以外は、実施例１（３）と同様にエチレン−プロピレン共重合体を製造した。１３ｇのエチレン−プロピレン共重合体を得た。１時間あたりの活性は、６８００ｇ−共重合体／ｇ−触媒／ｈｒ、エチレン−プロピレン共重合体中のエチレン含量は６９．３ｍｏｌ％、ｒ1ｒ2は１．５０、［η］は２．０９ｄｌ／ｇ、ＣＸＳは８０．５ｗｔ％、ΔＨｃは１１．５Ｊ／ｇ、Ｔｇは−５３．１℃であった。
【図面の簡単な説明】
【０１２６】
【図１】円筒型反応器の概略図
【符号の説明】
【０１２７】
（ａ）上面図
（ｂ）側面図
１  攪拌羽根
２  邪魔板
【図１】
2008144009.tif 000013